(57)【特許請求の範囲】
【請求項１】
ＪＩＳ  Ｋ  ７２２３に準拠した遠心保持量が２０ｇ／ｇ以下の吸水性ポリマーと繊維シートとを含んで構成され、該吸水性ポリマーと該繊維シートとが、アニオン性の水溶性バインダーを介して互いに接着しており、該バインダーが、酸基含有不飽和モノマーを重合して得られるアニオン性の高分子である吸収体。
【請求項２】
前記バインダーの重量平均分子量が１万以上である請求項１記載の吸収体。
【請求項３】
前記バインダーが、架橋されていないポリアクリル酸又はその塩である請求項１又は２記載の吸収体。
【請求項４】
前記バインダーが、アクリルアミド−アクリル酸塩共重合体である請求項１又は２記載の吸収体。
【請求項５】
前記バインダーがカルボキシル基を有し、該カルボキシル基の中和度が８０モル％以上である請求項１〜４の何れか一項に記載の吸収体。
【請求項６】
前記バインダーの前記吸水性ポリマーに対する含有質量比（バインダー／吸水性ポリマー）が０．００２〜０．３である請求項１〜５の何れか一項に記載の吸収体。
【請求項７】
前記繊維シートとして、相対的に厚みの大きいパルプ積繊体と相対的に厚みの小さい紙とを含んでおり、該パルプ積繊体の全体が該紙で被覆された構成を有している請求項１〜６の何れか一項に記載の吸収体。
【請求項８】
請求項１〜７の何れか一項に記載の吸収体を含む吸収性物品。
【発明の詳細な説明】
【技術分野】
【０００１】
本発明は、生理用ナプキン等に用いられる吸収体及び吸収性物品に関する。
【背景技術】
【０００２】
生理用ナプキンや使い捨ておむつ等の吸収性物品に用いられる吸収体として、吸水性ポリマーを２枚のシートで挟んだ構成を有するものが知られている。例えば特許文献１には、適度な液吸収力を持つシート状の吸収素材の上に、ホットメルト粘着剤等の粘着剤を適度な密度で点状、線状又は曲線状に塗布した後、その上に吸水性ポリマーを散布し、更に別体のシート状の吸収素材を重ね合わせ圧縮一体化して得られた吸収シートが記載されている。また特許文献２には、湿式抄紙法により得られた湿潤した繊維ウエブ上に、吸水性ポリマーを散布し、その上に繊維集合体を重ね合わせ、これらを乾燥し一体化させて得られる吸収性シートが記載されている。
【０００３】
ところで、インドネシア、マレーシア等を主な居住圏とするマレー民族に代表される一部の人々は、使用済みの生理用ナプキンを水で洗浄し、吸収した経血等を洗い流してから廃棄する習慣がある。従来、マレー民族居住圏で主に使用されてきた生理用ナプキンは、布製のナプキンや、パルプ繊維を主体とし、吸水性ポリマーを含まない吸収性材料で構成されたものであり、このため水洗いが可能であり、吸収した経血等を水で洗い流すことができるものであった。
【０００４】
しかし、このような生理用ナプキンは、経血の吸収・保持性能が劣るため、例えば吸収性材料表面に吸収された体液が滲み出すいわゆる液戻りを起こすおそれがある。そこで、吸水性ポリマーを含んでいない従来の水洗い可能な生理用ナプキンにおいては、パルプ繊維を多量に使用することで吸収性能の不足を補っている。しかしこのような生理用ナプキンはパルプ繊維の嵩高さのために厚くなってしまい、特に折り畳まれ包装されている状態で嵩張りやすくて、持ち歩きに不便であると共に、装着感が悪い。
【０００５】
現在のところ、前述したナプキンの水洗いに関する問題を提起した先行技術文献を本出願人は見出していない。しかし、ナプキンの洗浄習慣がある人々は、前述の居住圏以外の地域にも存在すると考えられ、吸水性ポリマーを含有し、薄く且つ水洗いが容易な生理用ナプキンは、広い地域で女性のライフスタイルに大きな影響を与える潜在性を秘めていると考えられる。
【先行技術文献】
【特許文献】
【０００６】
【特許文献１】特開平５−３８３５０号公報
【特許文献２】特開平８−２４６３９５号公報
【発明の開示】
【発明が解決しようとする課題】
【０００７】
本発明者らは、吸水性ポリマーを含有することで実用上十分な吸収性能を有し、且つ吸収した経血等に起因する赤みを水洗いによって除去し得る吸収体について種々検討した結果、遠心保持量が特定範囲にある吸水性ポリマーを含有するものが有効であるとの知見を得た。しかし、斯かる特定の吸水性ポリマーを２枚のシートで挟んだ構成を有する吸収体は、重ね合わされた２枚のシート間の剥離強度が低く、そのため製品加工時あるいは使用時において、シートの重ね合わせ位置にずれが生じ、吸収体の破壊を招くおそれがあった。
【０００８】
従って、本発明の課題は、実用上十分な吸収性能及び剥離強度を有し且つ水洗いが容易な吸収体及び吸収性物品を提供することにある。
【課題を解決するための手段】
【０００９】
本発明は、ＪＩＳ  Ｋ  ７２２３に準拠した遠心保持量が２０ｇ／ｇ以下の吸水性ポリマーと繊維シートとを含んで構成され、該吸水性ポリマーと該繊維シートとが、アニオン性又はノニオン性のバインダーを介して互いに接着している吸収体を提供することにより、前記課題を解決したものである。
【００１０】
また本発明は、前記吸収体を含む吸収性物品を提供することにより、前記課題を解決したものである。
【発明の効果】
【００１１】
本発明によれば、実用上十分な吸収性能及び剥離強度を有し且つ水洗いが容易な吸収体及び吸収性物品が提供される。特に、本発明の吸収体及び吸収性物品は、吸収した経血等に起因する赤みを水洗いによって除去できるので、使用後の吸収性物品を水で洗浄してから廃棄する習慣がある人々に好適であり、また、吸収体を構成する繊維シートの剥離強度が実用上十分なものであるため、製品加工時あるいは使用時に起こり得る、該繊維シートの剥離に起因する不都合を未然に防止することができる。また、本発明の吸収体及び吸収性物品は、吸水性ポリマーを含んでいるため、液戻りが有効に抑制できるなど、吸収性能が良く、更に、厚みを薄く設計することが可能であるため、嵩張らず、携帯性及び装着感に優れたものとすることができる。
【図面の簡単な説明】
【００１２】
【図１】図１は、本発明の吸収体の一実施形態の断面を模式的に示す断面図である。
【図２】図２は、本発明の吸収体の他の実施形態の断面を模式的に示す断面図である。
【図３】図３は、図１に示す吸収体の製造工程を示す模式図である。
【図４】図４は、本発明の吸収性物品の一実施形態である生理用ナプキンの斜視図である。
【図５】図５は、図４のＸ−Ｘ線断面を模式的に示す断面図である。
【図６】図６は、実施例６の生理用ナプキンの図５相当図である。
【発明を実施するための形態】
【００１３】
以下、先ず、本発明の吸収体について詳細に説明する。本発明の吸収体は、ＪＩＳ  Ｋ  ７２２３に準拠した遠心保持量が２０ｇ／ｇ以下の吸水性ポリマーと繊維シートとを含んで構成され、該吸水性ポリマーと該繊維シートとが、アニオン性又はノニオン性のバインダーを介して互いに接着している。
【００１４】
本発明で用いる吸水性ポリマーのＪＩＳ  Ｋ  ７２２３に準拠した遠心保持量は、好ましくは５〜２０ｇ／ｇ、更に好ましくは８〜１５ｇ／ｇである。前記遠心保持量が２０ｇ／ｇ以下の吸水性ポリマーは、経血等の付着・吸収によって赤みを帯びても、その後の水洗いによって赤みを除去することが可能であり、これを用いることによって水洗いが容易な吸収体あるいは吸収性物品を得ることができる。前記遠心保持量が２０ｇ／ｇを越える吸水性ポリマーは、吸収した血液に起因する赤みが強く、水洗いによって斯かる赤みを除去することが困難である。前記遠心保持量は下記測定方法によって測定される。
【００１５】
＜遠心保持量の測定方法＞
飽和吸水量の測定は、ＪＩＳ  Ｋ  ７２２３（１９９６）に準拠して行う。ナイロン製の織布（２５５メッシュ）を幅１０ｃｍ、長さ４０ｃｍの長方形に切断して長手方向中央で二つ折りにし、両端をヒートシールして幅１０ｃｍ（内寸９ｃｍ）、長さ２０ｃｍのナイロン袋を作製する。測定試料である吸水性ポリマー１．００ｇを精秤し、作製したナイロン袋の底部に均一になるように入れる。試料の入ったナイロン袋を、２５℃に調温した生理食塩水（０．９質量％塩化ナトリウム水）に浸漬させる。浸漬開始から３０分後にナイロン袋を生理食塩水から取り出し、１時間垂直状態に吊るして水切りした後、遠心脱水器（コクサン（株）製、型式H−１３０C特型）を用いて脱水する。脱水条件は、１４３Ｇ（８００ｒｐｍ）で１０分間とする。脱水後、試料の質量を測定し、次式に従って目的とする遠心保持量を算出する。  遠心保持量（ｇ／ｇ）＝（ａ−ｂ−ｃ）／ｃ  ；式中、ａは遠心脱水後の試料及びナイロン袋の総質量（ｇ）、ｂはナイロン袋の吸水前（乾燥時）の質量（ｇ）、ｃは試料の吸水前（乾燥時）の質量（ｇ）を表す。測定は５回行い（ｎ＝５）、上下各１点の値を削除し、残る３点の平均値を測定値とした。
【００１６】
ＪＩＳ  Ｋ  ７２２３に準拠した遠心保持量が２０ｇ／ｇ以下の吸水性ポリマーは、例えば、従来の吸水性ポリマーの架橋度が適度に高まるような操作を行うことによって得ることができる。より具体的には、例えば、後述する逆相懸濁重合法や水溶液重合法等の公知のポリアクリル酸系吸水性ポリマーの製造方法等を利用して、架橋処理が施された、カルボキシ基及び／又はカルボキシレート基を有する吸水性ポリマー（又はハイドロゲル）を得、該吸水性ポリマーに対して改めて架橋処理を施すことにより、前記遠心保持量が２０ｇ／ｇ以下の吸水性ポリマーを得ることができる。
【００１７】
このように、架橋処理済みの吸水性ポリマーに対して改めて架橋処理を施すことによって、このような２度の架橋処理を施さない場合に比して、吸水性ポリマーの架橋度が効率良く高くなることによって、分子鎖の網目が細かくなり、吸水性ポリマーの深部に、血液の赤みの主たる原因であるヘモグロビンが浸透することを防ぐと共に、吸水性ポリマーの遠心保持量が低下する。２度の架橋処理は、何れも同様の方法・条件で行うことができる。
【００１８】
本発明で用いる吸水性ポリマーの材料の一例としては、架橋処理が施された以下のポリカルボン酸又はその塩（リチウム，ナトリウム，カリウム，セシウム）が挙げられる。ポリ（メタ）アクリル酸、（アクリル酸−ビニルアルコール）共重合体、（デンプン−アクリル酸）グラフト重合体、（イソブチレン−無水マレイン酸）共重合体及びそのケン化物、ポリグルタミン酸等が挙げられ、これらの１種を単独で又は２種以上を混合して用いることができる。
【００１９】
ＪＩＳ  Ｋ  ７２２３に準拠した遠心保持量が２０ｇ／ｇ以下の吸水性ポリマーは、例えば、１）（メタ）アクリル酸及び／又はそのアルカリ金属塩を含むモノマーを重合してポリマー（含水した状態のハイドロゲルでも良い）を得、該ポリマーを架橋剤により架橋処理する方法、又は２）（メタ）アクリル酸及び／又はそのアルカリ金属塩を含むモノマーを、架橋剤の存在下で重合する方法により得られる。
【００２０】
前記１）及び２）の方法は、公知のポリアクリル酸系吸水性ポリマーの製造方法を利用して行うことができる。この公知の製造方法としては、例えば、（i）特許第２７２１６５８号公報に記載の陰イオン界面活性剤を分散剤として用いた逆相懸濁重合重合法、（ii）特開２００３−２３５８８９号公報に記載の水溶液重合法が挙げられる。尚、前記１)及び２）の方法において、（メタ）アクリル酸及び／又はそのアルカリ金属塩を含むモノマーを、架橋剤の存在下で重合して得られたポリマーは、更に架橋剤により架橋処理しても良い。
【００２１】
前記１）の方法で調製する（メタ）アクリル酸及び／又はそのアルカリ金属塩を含むモノマーの重合体は、血液吸収性の制御、安全性、製造コスト等の観点から、（メタ）アクリル酸の単独重合体、その共重合体、又はそれらの架橋物である。（メタ）アクリル酸の単独重合体としては、ポリアクリル酸、ポリメタクリル酸が挙げられ、（メタ）アクリル酸の共重合体としては、アクリル酸又はメタクリル酸に、マレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート、又はスチレンスルホン酸等のコモノマーを共重合せしめた共重合体、デンプン−アクリル酸グラフト共重合体等が挙げられる。該共重合体のコモノマー量は、血液吸収性能を低下させない範囲とすることが好ましい。また、（メタ）アクリル酸のアルカリ金属塩としては、ポリアクリル酸やポリメタクリル酸等のナトリウム塩が好ましい。
【００２２】
これらの中では、（メタ）アクリル酸又はそのアルカリ金属塩の単独重合体又は共重合体の架橋物、デンプン−アクリル酸グラフト共重合体架橋物が好ましく、アクリル酸又はアクリル酸アルカリ金属塩の単独重合体の架橋物がより好ましい。これらのポリマーは、アクリル酸単量体単位を通常５０モル％以上、好ましくは６０モル％以上、より好ましくは７０モル％以上、更に好ましくは８０モル％以上含み、水には実質的に不溶であるが、高度の膨潤性を有する重合体である。
【００２３】
前記１）及び２）の方法で用いられる架橋剤としては、分子中に２以上の重合性不飽和基、又は分子中に２以上のカルボキシ基及び／又はカルボキシレート基と反応しうる反応性基を有する化合物であれば良く、例えば、分子中に２以上の水酸基を有する化合物、２以上の重合可能な二重結合を有する化合物、２以上のエポキシ基を有する化合物等が挙げられる。
【００２４】
分子中に２以上の水酸基を有する化合物としては、エチレングリコール、ジエチレングリコール、トリエチレングリコール、ポリエチレングリコール、グリセリン、ポリグリセリン、プロピレングリコール、ジエタノールアミ ン、ポリオキシプロピレン、ソルビタン脂肪酸エステル、トリメチロールプロパン、ペンタエリトリット、１，３−プロパンジオール、ソルビトール等が挙げられる。
【００２５】
分子中に２以上の重合可能な二重結合を有する化合物としては、ビス（メタ）アクリルアミド、アリル（メタ）アクリルアミド、ポリオールによる（メタ）アクリル酸のジ−又はポリエステル（例えばジエチレングリコールジアクリレート、トリメチロールプロパントリアクリレート、ポリエチレングリコールジアクリレート等）、Ｃ1−Ｃ10多価アルコールとヒドロキシル基につき２〜８個のＣ2−Ｃ4アルキレンオキシドとの反応から誘導される、ポリオールによる不飽和モノ−又はポリカルボン酸のジ−又はポリエステル（例えばエトキシル化トリメチロールプロパントリアクリレート等）等が挙げられる。
【００２６】
分子中に２以上のエポキシ基を有する化合物としては、エチレングリコールジグリシジルエーテル、ポリエチレングリコールジグリシジルエーテル、ポリプロピレングリコールジグリシジルエーテル、グリセリントリグリシジルエーテル、グリセロールポリグリシジルエーテル、ポリグリセロールポリグリシジルエーテル、トリメチロールプロパンポリグリシジルエーテル、ソルビトールポリグリシジルエーテル、ペンタエリスリトールポリグリシジルエーテル、レゾルシノールジグリシジルエーテル、ネオペンチルグリコールジグリシジルエーテル、水添ビスフェノールＡ型ジグリシジルエーテル等のポリグリシジルエーテルが挙げられる。
【００２７】
これらの架橋剤の中では、分子中に２以上の重合可能な二重結合を有する化合物、及び２以上のエポキシ基を有する化合物が好ましく、分子中に２以上のエポキシ基を有する化合物がより好ましく、具体的にはエチレングリコールジグリシジルエーテル、トリメチロールプロパンポリグリシジルエーテルが特に好ましい。
【００２８】
前記１）及び２）の方法において、架橋剤の使用量は、血液吸収性能及び吸収した血液に起因する赤みの除去の観点から、〔架橋剤／モノマー〕の質量比で０．１５／１００〜４０／１００であり、０．２／１００〜３０／１００が好ましく、０．３／１００〜２０／１００がより好ましい。
【００２９】
本発明で用いる吸水性ポリマーの形状としては、球状（粒子状）の他、直方体形状等のブロック状、球状の粒子が複数組み合わさった形状、ブロック状の粒子が複数組み合わさった形状、球状の粒子とブロック状の粒子とが組み合わさった形状、繊維状、板状等であっても良い。粒子状の吸水性ポリマーには、その形状の違いから、不定形タイプ、塊状タイプ、俵状タイプ、球状凝集タイプ、球状タイプ等があるが、本発明では何れのタイプも用いることができる。本発明で用いる吸水性ポリマーが球状あるいは球状に近い粒子状の形状を有する場合、該吸水性ポリマーの平均粒子径は、好ましくは５０〜８００μｍ、より好ましくは１００〜６００μｍ、ことさら好ましくは１５０〜５００μｍである。
【００３０】
本発明の吸収体は、前記遠心保持量が２０ｇ／ｇ以下の吸水性ポリマー以外の吸水性ポリマーを含んでいても良い。前記遠心保持量が２０ｇ／ｇ以下の吸水性ポリマーによる作用効果をより確実に奏させるようにする観点から、前記遠心保持量が２０ｇ／ｇ以下の吸水性ポリマーの含有量は、本発明の吸収体に含有されている全ての吸水性ポリマーの全質量に対して、８０質量％以上、特に９０質量％以上、とりわけ１００質量％であることが好ましい。本発明の吸収体に含有されている吸水性ポリマーの全てが、前記遠心保持量が２０ｇ／ｇ以下の吸水性ポリマーであると、作用効果の点で理想的である。
【００３１】
尚、本明細書において、「質量」は、特に断りがない限り、「乾燥時の質量」を意味する。吸収体又は吸収性物品の構成部材についての「乾燥時の質量」は、次のようにして測定する。乾燥時の質量の測定方法：測定対象物を温度２３℃、湿度５０％の恒温高湿状態の環境下に２４時間放置した後、該環境下にて質量を測定し、その測定値を、測定対象物の「乾燥時の質量」とする。
【００３２】
また、本発明の吸収体における吸水性ポリマー（前記遠心保持量が２０ｇ／ｇ以下の吸水性ポリマーを含む、吸収体中の全ての吸水性ポリマー）の分布量（散布坪量）は、好ましくは１０〜２００ｇ／ｍ2、より好ましくは２０〜１５０ｇ／ｍ2、ことさら好ましくは３０〜１２０ｇ／ｍ2である。
【００３３】
本発明の吸収体を構成する繊維シートとしては、繊維を含んで構成されるシート状のものが用いられ、特に、前記遠心保持量が２０ｇ／ｇ以下の吸水性ポリマーを、後述するバインダーを介して接着することができ且つ適度な液吸収力を持つものが好ましい。繊維シートとしては、例えば、紙、織布、不織布、編布、パーチメント、パピルス、パルプ積繊体等を用いることができる。不織布としては、例えば、ケミカルボンド不織布、サーマルボンド不織布、エアレイド不織布、スパンレース不織布、スパンボンド不織布、メルトブローン不織布、ニードルパンチ不織布、ステッチボンド不織布等が挙げられる。繊維シートは、単層構造のシートでも良く、多層構造のシートであっても良い。繊維シートの坪量は、繊維シートが紙、織布、不織布等の場合には、好ましくは１０〜８０ｇ／ｍ2、更に好ましくは１５〜５０ｇ／ｍ2であり、また、繊維シートがパルプ積繊体の場合には、好ましくは５０〜１０００ｇ／ｍ2、更に好ましくは１００〜６００ｇ／ｍ2、より好ましくは１５０〜５００ｇ／ｍ2である。
【００３４】
本発明の吸収体においては、繊維シートの枚数は特に制限されず、繊維シートは１枚であっても良い。繊維シートの枚数を１枚とする場合、その１枚の繊維シートとしては、パルプ積繊体が好ましい。即ち、本発明の吸収体は、吸水性ポリマーと１枚のパルプ積繊体とが、後述するバインダーを介して互いに接着しているものであっても良い。また、本発明の吸収体は、吸水性ポリマーと１枚の繊維シートとを含んで構成され、該吸水性ポリマーからなる層を該１枚の繊維シートで包む構成であっても良い。この場合、該１枚の繊維シートは、紙であることが好ましい。また、２枚以上の複数枚の繊維シートを用いる場合、複数枚の繊維シートは、組成及び／又は寸法が互いに同じであっても良く、互いに異なっていても良い。
【００３５】
図１には、本発明の吸収体の一実施形態の断面が模式的に示されている。図１に示す吸収体１０は、前記遠心保持量が２０ｇ／ｇ以下の吸水性ポリマー１１を、組成及び／又は寸法が互いに同じ２枚の繊維シート１２，１３で挟んだ構成を有しており、吸水性ポリマー１１と繊維シート１２，１３とが、後述するバインダー（図示せず）を介して互いに接着している。繊維シート１２，１３としては、例えば、紙、パルプ積繊体が好ましく用いられる。
【００３６】
図２には、本発明の吸収体の他の実施形態の断面が模式的に示されている。図２に示す吸収体３０は、前記遠心保持量が２０ｇ／ｇ以下の吸水性ポリマー１１と繊維シート３１，３２とを含んで構成され、吸水性ポリマー１１と繊維シート３１，３２とが、後述するバインダー（図示せず）を介して互いに接着している。吸収体３０は、相対的に厚みの大きいパルプ積繊体からなる繊維シート３１と、相対的に厚みの小さい紙からなる繊維シート３２とを含んでおり、繊維シート３１の全体が繊維シート３２で被覆された構成を有しており、両繊維シート３１，３２間に、多数の吸水性ポリマー１１が介在している。２枚の繊維シート３１，３２は、厚みを含む寸法のみが互いに異なっている場合と、組成のみが互いに異なっている場合と、寸法及び組成が互いに異なっている場合がある。吸収体３０のように、２枚の繊維シートを用い、且つ一方の繊維シートがパルプ積繊体であり、他方の繊維シートが紙である吸収体は、吸収性能及び吸収体の製造工程の簡易さの点から好ましい。ここで、紙は、公知の湿式抄紙法によって製造可能な繊維シートで、厚みが１ｍｍ（坪量３０ｇ／ｍ2）以下のものであり、例えばティッシュペーパーが挙げられる。また、パルプ積繊体は、公知の乾式法に従い、繊維を空気中で積繊して得られる繊維集合体であり、厚みが２ｍｍ（坪量１５０ｇ／ｍ2）以上のものをいう。
【００３７】
本発明の吸収体においては、前記遠心保持量が２０ｇ／ｇ以下の吸水性ポリマーと繊維シートとが、アニオン性又はノニオン性のバインダーを介して互いに接着している。前記遠心保持量が２０ｇ／ｇ以下の吸水性ポリマーは、前記遠心保持量が２０ｇ／ｇを超える吸水性ポリマーに比して水に対する可溶分が少なく、ポリマー自身の粘着性に乏しいため、例えば単に２枚の繊維シートで吸水性ポリマーを挟んだだけでは、繊維シート間の剥離強度が低く、そのため製品加工時あるいは使用時に繊維シートのずれが生じ、吸収体が破壊するおそれがある。本発明では、このような低遠心保持量（低粘着性）の吸水性ポリマーを使用することによる不都合を、該吸水性ポリマーと繊維シートとの接着剤として、アニオン性又はノニオン性のバインダーを用いることによって回避している。
【００３８】
尚、「吸水性ポリマーと繊維シートとがバインダーを介して互いに接着している」とは、バインダーによって吸水性ポリマーが繊維シートから脱落しないようになされている状態を意味し、具体的には、ａ）吸水性ポリマーがバインダーを介して繊維シートに移動不可能に固定され、その固定位置から移動できないようになっている状態の他、ｂ）吸水性ポリマーがバインダーを介して繊維シートに移動可能に固定されている状態を含む。前記ｂ）の状態の一例として、例えば、吸水性ポリマーと繊維シートとを接着しているバインダーが、ある程度流動性を有していて常温で変形可能になっており、該バインダーの変形によって、該バインダーと一体になっている吸水性ポリマーが、比較的狭い範囲で移動可能になっている状態が挙げられる。
【００３９】
本発明で用いるアニオン性又はノニオン性のバインダーは、水溶性バインダーが好ましい。吸水性ポリマーと繊維シートとの接着剤として、非水溶性バインダー（例えばホットメルト粘着剤）を用いると、吸水性ポリマーの吸収性能が阻害され、液吸収速度の低下や液戻り等の不都合を招くおそれがあるが、前記接着剤として水溶性バインダーを用いると、そのような不都合を招くおそれは極めて少ない。
【００４０】
また、このように、吸収体における吸水性ポリマーと繊維シートとの接着に水溶性バインダーを使用することにより、該吸収体が吸収した血液を水で洗い流すことが容易になる。その理由は定かではないが、水溶性バインダーによって、赤血球（又は血液の赤みの主たる原因であるヘモグロビン）の吸水性ポリマーへの侵入が立体的及び／又は静電的に妨げられやすくなっているため、あるいは、吸収体又は該吸収体を含む吸収性物品を水で洗う際に水溶性バインダーと共に赤血球（又は血液の赤みの主たる原因であるヘモグロビン）が洗い流され易くなっているため、と推察される。
【００４１】
本発明で用いるアニオン性の水溶性バインダーとしては、例えば、カルボキシメチルセルロース塩、ポリ（メタ）アクリル酸、ポリ（メタ）アクリル酸塩（部分中和物を含む）、アクリルアミド−アクリル酸塩（部分中和物を含む）共重合体、マレイン酸−アクリル酸塩（部分中和物を含む）共重合体、ポリアミノ酸塩（部分中和物を含む）等が挙げられ、これらの１種を単独で又は２種以上を混合して用いることができる。本発明者らが検討した範囲では、アニオン性の水溶性バインダーとしては、酸基含有不飽和モノマーを重合して得られるアニオン性の高分子、即ち、酸基含有不飽和モノマーを繰り返し単位として含む高分子が好ましく、中でも、アクリルアミド−アクリル酸塩共重合体、ポリアクリル酸、ポリアクリル酸塩、マレイン酸−アクリル酸塩共重合体が好ましい。アクリルアミド−アクリル酸塩共重合体、ポリアクリル酸及びポリアクリル酸塩並びにマレイン酸−アクリル酸塩共重合体は、何れも、カルボキシル基含有モノマーを繰り返し単位として含む高分子である。
【００４２】
本発明で用いるアニオン性のバインダー（水溶性バインダー）は、カルボキシル基を有し、そのカルボキシル基の中和度が０モル％以上、特に５０モル％以上、中でも８０モル％以上であることが好ましい。アニオン性の水溶性バインダーとして先に例示したものは、何れもカルボキシル基を有しているバインダーである。アニオン性のバインダー中のカルボキシル基の中和度が８０モル％以上であると、吸水性ポリマーが経血等の付着・吸収によって赤みを帯びても、その後の水洗いによって赤みを除去することが容易であるという効果が奏される。アニオン性のバインダーの中和度の調整は、例えば、水酸化リチウム、水酸化ナトリウム、水酸化カリウム、水ガラス等の水溶性水酸化物、炭酸水素ナトリウム、炭酸ナトリウム、炭酸水素カリウム、炭酸カリウム等の水溶性炭酸化合物等によって行うことができる。バインダーの中和度は次のようにして測定される。
【００４３】
＜バインダーの中和度の測定方法＞
初めに、バインダーの主鎖ポリマーの中和滴定曲線を作成する。例えば、バインダーがポリアクリル酸ナトリウムである場合を例にとって説明する。ポリアクリル酸（和光純薬工業、平均分子量２５万）のイオン交換水溶液に対して、水酸化ナトリウム溶液を適宜滴下し、ｐＨメーターを用いて該溶液のｐＨを測定した。この時、ポリアクリル酸の分子量と添加した水酸化ナトリウムのモル数とから中和度を算出し、横軸に中和度、縦軸にｐＨをプロットし、中和滴定曲線を描いた。中和度は５０〜１００％の範囲で行った。ｐＨメーターには、堀場ｐＨイオンメーターＤ５３、電極型式６５８３を用いた。次に、バインダー０．１ｇをイオン交換水２０ｍｌ中に投入し、１０分攪拌後にこの攪拌した溶媒のｐＨを測定し、得られたｐＨの値から、前記中和滴定曲線を用いて目的とする中和度を算出した。
【００４４】
尚、バインダーの中和度の測定に関し、前記方法に代えて、バインダー中のナトリウム量を元素分析により定量し、下記の理論構造式（１）（アクリル酸系のポリマーに適用される理論構造式）に基づいて目的とする中和度を算出しても良い。また、前記方法に代えて、ＪＩＳ  Ｋ０１１３−１９９７に準拠する方法によって測定した値から、目的とする中和度を算出しても良い。ＪＩＳ  Ｋ０１１３−１９９７に準拠する方法は、０．１規定水酸化カリウム水溶液を滴定液として使用して電位差滴定を行い、変曲点法によって終点を決定する方法である。また、アクリル酸を中和後、重合してポリアクリル酸ナトリウムを得る場合やポリアクリル酸を中和してポリアクリル酸ナトリウムを得る場合は、アクリル酸ユニットの中和度（中和後のカルボン酸ナトリウムのモル数÷中和前のカルボン酸のモル数）から決定する。
【００４５】
【数１】
0005839534.tif 000002
【００４６】
尚、本発明でアニオン性の水溶性バインダーとして好ましく用いられるポリアクリル酸又はその塩は、吸水性ポリマーの材料として用いられるポリアクリル酸とは異なり、非膨潤性である。具体的には、吸水性ポリマーの場合は、ポリアクリル酸又はその塩が架橋剤によりネットワーク化されており、吸水した際にそのネットワークの状態に応じて膨潤する。一方、水溶性バインダーとして好ましく用いられるポリアクリル酸又はその塩は、基本的には架橋されていない（ネットワークを構築していない）ため、非膨潤性（液を保持できない又はしにくい）である。
【００４７】
また、本発明で用いるノニオン性の水溶性バインダーとしては、例えば、ポリビニルアルコール、ポリアクリルアミド、デンプン、ポリエチレングリコール、ガム、メチルセルロース、ヒドロキシエチルセルロース、ヒドロキシプロピルセルロース、ヒドロキシプロピルメチルセルロース、ポリビニルピロリドン等が挙げられ、これらの１種を単独で又は２種以上を混合して用いることができる。本発明者らが検討した範囲では、ノニオン性の水溶性バインダーとしては、環状基を有しているノニオン性の高分子、特に、環状基を有するモノマーを繰り返し単位として含む非イオン性の高分子が好ましく、中でも、ポリビニルピロリドンが好ましい。
【００４８】
本発明で用いるバインダー（アニオン性又はノニオン性のバインダー）の重量平均分子量（Ｍｗ）は、接着性と加工性との両立の観点から、０．５万以上、特に１万以上（１万〜３０００万）、とりわけ３万以上（３万〜２５００万）であることが好ましい。重量平均分子量は、一般的なゲル浸透クロマトグラフィ（例えば東ソー社製HLC-8020）を用いて測定できる。尚、測定の際に使用するカラムは、予想される重量平均分子量やイオン性を考慮し、適宜使い分ける。
【００４９】
また、本発明の吸収体において、バインダーの吸水性ポリマーに対する含有質量比（バインダー／吸水性ポリマー）は、接着性と加工性との両立の観点から、０．００２〜０．３、特に０．００５〜０．２、とりわけ０．０１〜０．１であることが好ましい。
【００５０】
また、本発明の吸収体におけるバインダーの含有量は、好ましくは０．００１〜０．１質量％、より好ましくは０．００２〜０．０８質量％、更に好ましくは０．００５〜０．０５質量％である。
【００５１】
前記バインダーを吸収体に含ませる方法に特に制限はなく、内添法でも良く、外添法でも良い。内添法としては、例えば、繊維シートを湿式抄紙法で製造する場合において、その紙料（繊維分散液）中にバインダーを予め添加しておく方法が挙げられる。外添法としては、例えば、前述した吸収体１０，３０のように、２枚の繊維シートを用いる場合には、２枚の繊維シートをそれぞれ形成した後に、一方の繊維シートに吸水性ポリマーを散布し、その散布面（他方のシートが重ね合わされる面）に、スプレー等の塗布手段によってバインダーを塗布し、その上に他方の繊維シートを重ね合わせる方法が挙げられる。また、一方の繊維シートにバインダーを塗布し、そのバインダーの塗布面（他方のシートが重ね合わされる面）に、吸水性ポリマーを散布しても良い。また、一方の繊維シートの一面に、吸水性ポリマーとバインダーとを同時に散布しても良い。吸水性ポリマーとバインダーとを同時に散布する場合において、予め吸水性ポリマーとバインダーとを混合しておき、その混合物を散布しても良く、あるいは予め吸水性ポリマーとバインダー水溶液とを混合し、その混合物を乾燥することにより吸水性ポリマーの表面にバインダーを付着させておき、そのバインダーが付着した吸水性ポリマーを散布しても良い。バインダーは、内添法を用いた場合には、吸収体（繊維シート）の略全域に略均一に存在し、外添法を用いた場合には、２枚の繊維シートそれぞれの重ね合わせ面及びその近傍に局在する。外添法を用いた場合、通常、前記重ね合わせ面からシート厚み方向に離れるに従って、バインダーの存在量が低下する。
【００５２】
前記バインダーによる剥離強度の向上効果を確実にする観点から、前記外添法によって吸収体に水溶性バインダーを含ませることが好ましい。例えば、前述した吸収体１０（図１参照）は、一面上に吸水性ポリマー１１が散布されたシートの該一面（吸水性ポリマー散布面）上に水溶性バインダーを付与し、その上に別体のシートを重ね合わせ、両シートを一体化させて得られるものが好ましい。斯かる吸収体１０の製造方法については後述する。
【００５３】
また、前記外添法の別の例として、前述した吸収体３０（図２参照）は、相対的に厚みの小さい繊維シート３２としての紙の一面上に、相対的に厚みの大きい別の繊維シート３１としてのパルプ積繊体を配置し、該パルプ積繊体の上に、吸水性ポリマー１１と前記バインダーとを同時に散布した後、その散布面に、相対的に厚みの小さい繊維シート３２としての紙を重ね合わせて得られるものが好ましい。このように、吸水性ポリマーとバインダーとを同時に散布することで、吸水性ポリマーに近接してバインダーを配置することができることから、吸収体の剥離強度の向上効果を高められる。特に、吸水性ポリマーの表面にバインダーを付着させておき、そのバインダーが付着した吸水性ポリマーを散布する方法は、吸収体の剥離強度の向上により効果的である。斯かる吸収体３０の製造方法については後述する。
【００５４】
本発明の吸収体が、前述した吸収体１０，３０のように、２枚の繊維シートを含んで構成されたものである場合、該吸収体の剥離強度は、好ましくは３ｃＮ／４０ｍｍ以上、更に好ましくは５〜２００ｃＮ／４０ｍｍ、より好ましくは８〜２００ｃＮ／４０ｍｍである。前記剥離強度は下記測定方法によって測定される。
【００５５】
＜剥離強度の測定方法＞
吸収性物品から測定対象の吸収体（２枚のシートが重ね合わされた構成の吸収体）を取り出し、該吸収体から、該吸収性物品の長手方向と同方向に４０ｍｍ、該長手方向と直交する幅方向と同方向に３０ｍｍ以上の矩形形状を切り出してこれを試験片とし、この試験片の幅方向の一端から約１ｃｍに亘る領域における、該吸収体を構成する２枚のシートを剥離する。こうして、一部が剥離された試験片を、その幅方向が引張方向となるように該幅方向の片端をプッシュプルゲージ（アイコーエンジニアリング製ＣＰＵゲージＭＯＤＥＬ−９５００）に装着した後、該幅方向の他の片端を約３００ｍｍ／ｍｉｎ．の引張速度で引っ張って、一方のシートと他方のシートとにＴ字剥離し、このときの応力のピーク値を測定する。測定は５回行い、それらの測定値の平均値を吸収体の剥離強度とする。
【００５６】
尚、前記＜剥離強度の測定方法＞において、測定対象の吸収体が、図２に示す吸収体３０と同様の構成を有している場合、即ち、「パルプ積繊体からなる繊維シートの全体が、該パルプ積繊体よりも厚みの薄い紙からなる繊維シートで被覆され、２枚の該紙からなる繊維シートの重ね合わせ部分を有している構成」を有している場合には、次のように試験片を準備し、該試験片について、前記＜剥離強度の測定方法＞に従って測定を行う。先ず、吸収性物品から測定対象の吸収体を取り出し、該吸収体を、その該吸収性物品の長手方向と同方向の長さが４０ｍｍとなるように切断し、次いで、該吸収体を構成している前記紙（繊維シート）における、前記パルプ積繊体（繊維シート）の長手方向に沿う両側縁部（両側面）を被覆している部分（即ち前記紙の長手方向に沿う両側縁部）をそれぞれ切り落とし、前記紙の長手方向に沿う切断端部を形成する。そして、前記重ね合わせ部分を構成している２枚の前記紙（前記パルプ積繊体の吸水性ポリマーの散布面側を被覆している２枚の前記紙）の一方を、前記切断端部を起点として前記パルプ積繊体からＴ字剥離させ、その剥離強度を測定する。次いで、前記重ね合わせ部分を構成している２枚の前記紙の他方を、前記切断端部とは反対側に位置する切断端部を起点として前記パルプ積繊体からＴ字剥離させ、その剥離強度を測定する。前記紙の剥離及びその剥離強度の測定は、前記＜剥離強度の測定方法＞に準じて行う。剥離強度の測定においては、２枚の前記紙の剥離それぞれの剥離強度を各１回の測定値として扱う。剥離する２枚の前記紙のうちの一方の剥離長さが１０ｍｍに満たない場合には、他方の前記紙のみで測定する。
【００５７】
また、本発明の吸収体は、下記測定方法による吸水性ポリマーの脱落数が、１００粒以下、特に５０粒以下、とりわけ２０粒以下であることが好ましい。該吸水性ポリマーの脱落数が少ないほど、吸収体を構成する繊維シートの剥離強度が強いとみなすことができ、高評価となる。
【００５８】
＜吸水性ポリマーの脱落数の測定方法＞
測定対象の吸収体が組み込まれた吸収性物品を、該吸収性物品を収容可能な大きさを有するビニール袋内に封入し、該ビニール袋を、約２０ｃｍの上下動幅で５０回ハンドシェイクする。ここで、ハンドシェイクとは、例えば多種の粉体をビニール袋に入れて混ぜ合わせようとするときに行う動作と同じであり、具体的には、吸収性物品が封入されたビニール袋を手で持って鉛直方向に素早く振とうする動作である。ハンドシェイク後、ビニール袋を開封してその中身を目視観察し、吸収性物品から脱落している吸水性ポリマーの個数を数え、これを吸水性ポリマーの脱落数とする。
【００５９】
本発明の吸収体は、前述した構成を有していることにより、薄型にすることが可能である。本発明の吸収体の厚みは、０．１〜５ｍｍ、好ましくは０．１〜２ｍｍ、更に好ましくは０．２〜１．５ｍｍである。ここでいう吸収体の厚みは、７ｇ／ｃｍ2荷重下における厚みを意味する。７ｇ／ｃｍ2荷重は、吸収体が生理用ナプキンなどの吸収性物品に用いられた場合に、該吸収性物品の着用時に該吸収体が受ける体圧を想定している。
【００６０】
以下、本発明で用いる繊維シートについて更に説明する。繊維シートは、親水性繊維を含んでいることが好ましい。親水性繊維としては、親水性表面を有する繊維であって、その湿潤状態において、繊維どうしが互いに高い自由度を有するシートを形成できるものであれば、特に制限なく用いることができる。そのような親水性繊維の例には、針葉樹クラフトパルプ、広葉樹クラフトパルプ等の木材パルプや木綿パルプ、ワラパルプ等の非木材パルプ等の天然セルロース繊維；レーヨン、キュプラ等の再生セルロース繊維；ポリビニルアルコール繊維、ポリアクリロニトリル繊維等の親水性合成繊維；ポリエチレンテレフタレート（ＰＥＴ）繊維、ポリエチレン（ＰＥ）繊維、ポリプロピレン（ＰＰ）繊維、ポリエステル繊維等の合成繊維を界面活性剤により親水化処理したもの等が挙げられ、これらの１種を単独で又は２種以上を混合して用いることができる。
【００６１】
前記親水性繊維の含有量は、繊維シートの全質量に対して、好ましくは２０質量％以上、更に好ましくは３５〜９０質量％である。
【００６２】
前記親水性繊維のうち、好ましいものは、セルロース繊維である。セルロース繊維は、安定な親水性表面を持ち、特に湿潤後も親水性を維持するので好ましい。特に、天然セルロース繊維及び再生セルロース繊維のような嵩高性のセルロース繊維が好ましい。コストの点からは、木材パルプを用いることが好ましく、特に針葉樹クラフトパルプが好ましい。また、ＰＥＴ、ＰＥ、ＰＰ等の合成繊維を親水化処理して得られた繊維も嵩高性の親水性繊維として本発明において好ましく用いられる。尚、本明細書において「嵩高性の繊維」とは、繊維形状が、捻れ構造、クリンプ構造、屈曲及び／又は分岐構造等の立体構造をとるか、又は繊維断面が極太（例えば繊維粗度が０．３ｍｇ／ｍ以上）である繊維をいう。
【００６３】
前記嵩高性のセルロース繊維を用いることによって、吸水性ポリマーの分散性及び固定化の程度が一層向上するのみならず、繊維シートとして紙を用いる場合には、その湿式抄紙の際に湿紙の排水性を一層容易にコントロールすることができる。更に、嵩高性のセルロース繊維は、嵩高で空隙率の高いシートを形成できるので、吸水性ポリマーがシート中に三次元的に埋没・分散、固定されやすくなり且つ吸水性ポリマーのゲルブロッキングの発生も抑えることができる。前記嵩高性のセルロース繊維の平均繊維長に特に制限はないが、一般的な範囲として、１〜２０ｍｍであることが好ましい。
【００６４】
前記嵩高性のセルロース繊維の含有量は、繊維シートの全質量に対して、好ましくは５質量％以上、更に好ましくは１０〜６５質量％である。
【００６５】
前記嵩高性のセルロース繊維の好ましいものの例として、繊維粗度が０．３ｍｇ／ｍ以上、特に０．３〜２ｍｇ／ｍ、とりわけ０．３２〜１ｍｇ／ｍのセルロース繊維が挙げられる。繊維粗度が０．３ｍｇ／ｍ以上のセルロース繊維は、嵩高な状態でセルロース繊維が集積するので、シート内に嵩高なネットワーク構造が形成され易いので好ましい。また、液体の移動抵抗が小さく、液体の通過速度が大きくなるので好ましい。尚、「繊維粗度」とは、木材パルプのように、繊維の太さが不均一な繊維において、繊維の太さを表す尺度として用いられるものであり、例えば、繊維粗度計（ＦＳ−２００、KAJANNI ELECTRONICS LTD.社製）を用いて測定することができる。繊維粗度が０．３ｍｇ／ｍ以上のセルロース繊維の例としては、針葉樹クラフトパルプ〔Federal Paper Board Co. 製の「ALBACEL 」（商品名）、及びPT Inti Indorayon Utama 製の「INDORAYON 」（商品名）〕等が挙げられる。
【００６６】
前記嵩高性のセルロース繊維の好ましいものの他の例として、繊維断面の真円度が０．５〜１、特に好ましくは０．５５〜１であるセルロース繊維が挙げられる。繊維断面の真円度が０．５〜１であるセルロース繊維は、液体の移動抵抗が小さく、液体の透過速度が大きくなるので好ましい。繊維断面の真円度は次のようにして測定することができる。
【００６７】
＜繊維断面の真円度の測定＞
測定対象の繊維を、その長さ方向と直交する断面方向にスライスする。スライスするときには、繊維の断面面積が極力変化しないように注意する。スライスして得られた繊維の断面を電子顕微鏡を用いて撮像し、その断面写真を画像解析装置（日本アビオニクス社製の「Avio EXCEL」（商品名））により解析し、下記に示す式を用いて目的とする繊維断面の真円度を求めた。尚、該真円度は、任意の繊維断面を１００点測定し、その平均値とした。  （繊維断面の真円度）＝４×π×（測定繊維の断面面積）／（測定繊維の断面面積の周囲長）2
【００６８】
前述の通り、セルロース繊維として木材パルプを使用することが好ましいが、一般に木材パルプの断面は、脱リグニン化処理により偏平であり、その殆どの真円度は０．５未満である。このような木材パルプの真円度を０．５以上にするためには、例えば、斯かる木材パルプをマーセル化処理して木材パルプの断面を膨潤させればよい。
【００６９】
このように、前記嵩高性のセルロース繊維としては、木材パルプをマーセル化処理して得られる真円度が０．５〜１であるマーセル化パルプも好ましい。本発明において用いることのできる市販のマーセル化パルプの例としては、ITT Rayonier Inc. 製の「FILTRANIER」（商品名）や同社製の「POROSANIER」（商品名）等が挙げられる。
【００７０】
また、繊維粗度が０．３ｍｇ／ｍ以上で、且つ繊維断面の真円度が０．５〜１であるセルロース繊維を用いると、嵩高なネットワーク構造が一層形成され易くなり、液体の通過速度も一層大きくなるので好ましい。
【００７１】
前記嵩高性のセルロース繊維の別の例として、セルロース繊維の分子内及び／又は分子間を架橋させた架橋セルロース繊維がある。斯かる架橋セルロース繊維は湿潤状態でも嵩高構造を維持し得るという特長を有している。
【００７２】
セルロース繊維を架橋するための方法には特に制限はないが、例えば、架橋剤を用いた架橋方法が挙げられる。かかる架橋剤の例としては、ジメチロールエチレン尿素及びジメチロールジヒドロキシエチレン尿素等のＮ−メチロール系化合物；クエン酸、トリカルバリル酸及びブタンテトラカルボン酸等のポリカルボン酸；ジメチルヒドロキシエチレン尿素等のポリオール；ポリグリシジルエーテル系化合物の架橋剤などが挙げられる。特に、架橋時に人体に有害なホルマリン等を発生しないポリカルボン酸やポリグリシジルエーテル系化合物の架橋剤が好ましい。
【００７３】
前記架橋剤の使用量は、セルロース繊維１００質量部に対して、０．２〜２０質量部とするのが好ましい。使用量が０．２質量部未満であると、セルロース繊維の架橋密度が低い為、湿潤時に弾性率が大きく低下してしまう場合があり、使用量が２０質量部を超えるとセルロース繊維が剛直になり過ぎ、応力がかかった時にセルロース繊維が脆くなってしまう場合があるので、前記範囲とするのが好ましい。
【００７４】
前記架橋剤を用いてセルロース繊維を架橋するためには、例えば、架橋剤の水溶液に必要に応じて触媒を添加したものに、セルロース繊維を含浸させ、架橋剤水溶液が設計付着量となる様にセルロース繊維を脱水し、次いで架橋温度に加熱するか、又は、スプレー等により架橋剤水溶液をセルロース繊維に設計付着量となる様に散布し、その後、架橋温度に加熱し、架橋反応させる。
【００７５】
尚、市販の架橋セルロース繊維としては、Weyerhaeuser Paper Co.製の「High Bulk Additive」等が挙げられる。
【００７６】
前述した嵩高性のセルロース繊維に加えて、繊維粗度が０．３ｍｇ／ｍ以上であるパルプ等のセルロース繊維の分子内及び／又は分子間を前述の方法で架橋した嵩高性のセルロース繊維も好ましい。
【００７７】
また、繊維断面の真円度が０．５〜１であるパルプの分子内及び／又は分子間を前述の方法で架橋した嵩高性のセルロース繊維も好ましい。
【００７８】
また、繊維断面の真円度が０．５〜１であるマーセル化パルプの分子内及び／又は分子間を前述の方法で架橋した嵩高性のセルロース繊維も好ましい。
【００７９】
一層好ましい前記嵩高性のセルロース繊維は、繊維粗度が０．３ｍｇ／ｍ以上であり且つ繊維断面の真円度が０．５〜１であるパルプを前述の方法で架橋したものである。
【００８０】
特に好ましい前記嵩高性のセルロース繊維は、繊維粗度が０．３ｍｇ／ｍ以上であるパルプをマーセル化によって真円度を０．５〜１とした後、前述の方法で架橋したものである。
【００８１】
本発明で用いる繊維シートは、前述した架橋セルロース繊維を含んで構成されていても良いが、前述したアニオン性又はノニオン性のバインダーによる、吸水性ポリマーと繊維シートとの接着効果を一層確実に発現させる観点から、特に、図２に示す吸収体３０と同様の構成を採用する場合には、その繊維シート３２としては、前述した架橋処理が施されていない繊維、特に、架橋処理が施されていないパルプ繊維を主体としているものが好ましい。繊維シート３２における、架橋処理が施されていないパルプ繊維の含有量は、繊維シート３２の全質量に対して、好ましくは６０質量％以上、更に好ましくは７０質量％以上である。一方、図１に示す吸収体１０と同様の構成を採用する場合には、その繊維シート１２，１３としては、架橋処理が施されているパルプ繊維を主体としているものが好ましい。
【００８２】
本発明で用いる繊維シートには、実用上十分な湿潤強度を付与する観点から、熱溶融性接着繊維又は紙力補強剤を含有させることができる。
【００８３】
前記熱溶融性接着繊維としては、加熱により溶融し相互に接着する繊維を用いることができ、具体的には、例えば、ポリエチレン、ポリプロピレン及びポリビニルアルコール等のポリオレフィン系繊維、ポリエステル系繊維、ポリエチレン−ポリプロピレン複合繊維、ポリエチレン−ポリエステル複合繊維、低融点ポリエステル−ポリエステル複合繊維、繊維表面が親水性であるポリビニルアルコール−ポリプロピレン複合繊維、並びにポリビニルアルコール−ポリエステル複合繊維等を挙げることができる。複合繊維を用いる場合には、芯鞘型複合繊維及びサイド・バイ・サイド型複合繊維の何れをも用いることができる。これらの熱溶融性接着繊維は、各々単独で用いることもでき、又は２種以上を混合して用いることもできる。本発明において好ましく用いられる熱溶融性接着繊維としては、熱水で溶解するポリビニルアルコール繊維、芯鞘型のポリエステル繊維等を挙げることができる。前記熱溶融性接着繊維は、一般にその繊維長が２〜６０ｍｍであることが好ましく、繊維径は０．１〜３デニール（特に０．５〜３デニール）であることが好ましい。
【００８４】
前記熱溶融性接着繊維を用いる場合、本発明で用いる繊維シートは、繊維シート１００質量部に基づき、前記親水性繊維を３０〜９９質量部、前記熱溶融性接着繊維を１〜５０質量部含んでなることが好ましい。更に好ましくは、繊維シート１００質量部に基づき、前記親水性繊維を５０〜９７質量部、前記熱溶融性接着繊維を３〜３０質量部含んでなる。
【００８５】
前記紙力補強剤としては、ポリアミン・エピクロルヒドリン樹脂、ジアルデヒドデンプン、カイメン、カルボキシメチルセルロース等を挙げることができる。これらの紙力補強剤は、各シート（１２又は１３）１００質量部に基づき０．０１〜３０質量部、好ましくは０．０１〜２０質量部添加することができる。
【００８６】
本発明で用いる繊維シートとして好ましいものの一例として、ポリビニルアルコール繊維（熱溶融性接着繊維）を０．２〜１０質量％（好ましくは１〜５質量％）、カイメン（紙力補強剤）を０．１〜１質量％（好ましくは０．２〜０．８質量％）含有するものが挙げられる。
【００８７】
次に、本発明の吸収体の製造方法について、前記実施形態の吸収体１０（図１参照）の製造方法（以下、第１製造方法ともいう）を例にとり、図面を参照して説明する。尚、後述する本発明の製造方法の説明においては、前記実施形態と同様の構成部分は同一の符号を付して説明を省略する。特に説明しない構成部分は、前記実施形態の説明が適宜適用される。図３は、図１に示す吸収体１０の製造工程を示す模式図である。
【００８８】
前記第１製造方法は、図３に示すように、湿潤状態の繊維シート１２の一面１２ａ上に吸水性ポリマー１１を散布し、吸水性ポリマー１１の散布面にバインダー１４を付与し、その上に別体の繊維シート１３を重ね合わせ、これらを乾燥し、一体化させる工程を含んでいる。
【００８９】
繊維シート１２は、この種の繊維を含むシートの製造方法に準じて製造することができ、その製造方法に特に制限は無く、湿式法でも乾式法でも良い。湿式抄紙法によって繊維シート１２を製造すると、湿潤した繊維シートが必ず得られるため、乾燥状態の繊維シートを別工程で湿潤状態にする手間を省くことができる。本実施態様では湿式抄紙法によって繊維シート１２を製造している。湿式抄紙法で用いる湿式抄紙機としては、例えば、短網抄紙機、長網抄紙機、ツインワイヤー抄紙機、オントップ抄紙機、ハイブリッド抄紙機、丸網抄紙機等が挙げられる。
【００９０】
繊維シート１２を湿式抄紙法によって製造する場合には、繊維シート１２，１３を形成する繊維及び前記バインダーを除く他の成分を、所定の濃度になるように水に分散せしめてスラリーを形成する。このスラリーを湿式抄紙機に導入し、常法に従って湿式抄紙機の網の上に流して薄く平にすることで、湿潤状態の繊維シート１２を形成する。
【００９１】
次いで、脱水手段７０によって、湿潤状態の繊維シート１２から余剰の水を脱水する。脱水手段７０は、湿潤シートから水を吸引する吸引装置や湿潤シートを上下から圧縮して水を搾り出す加圧装置等を含んで構成されている。脱水工程を経た繊維シート１２（吸水性ポリマーが散布される直前のシート）の含水率は、好ましくは２０〜５００質量％、更に好ましくは５０〜３００質量％である。
【００９２】
次いで、湿潤状態の繊維シート１２の一面１２ａ上に吸水性ポリマー１１を散布する。吸水性ポリマー１１は、湿潤状態の繊維シート１２の一面１２ａの全面に均一に散布しても良く、あるいは湿潤状態のシート１２の長手方向に所定間隔を置いて筋状に部分散布しても良く、あるいは湿潤状態のシート１２の長手方向にショット状に間欠散布しても良い。
【００９３】
次いで、吸水性ポリマー１１の散布面にバインダー１４を付与する。本実施態様では、前記バインダーを水等の適当な溶媒に溶解又は分散させてバインダー液を得、このバインダー液をスプレーで噴霧している。バインダー液は、繊維シート１２の一面１２ａ上における、吸水性ポリマー１１の散布面の全面に均一に付与することが好ましい。前記バインダー（バインダー液）の付与量は、吸水性ポリマー１１の散布量を考慮して適宜設定され、好ましくは０．５〜２０ｇ／ｍ2、更に好ましくは１〜１０ｇ／ｍ2である。
【００９４】
次いで、繊維シート１２における吸水性ポリマー１１の散布面（一面１２ａ）上に、別体の繊維シート１３を重ね合わせ、両シート１２，１３の積層体を形成する。この積層体においては、吸水性ポリマー１１が繊維シート１２，１３中に一層埋没すると共に、繊維シート１２，１３の構成繊維どうしの絡み合いが生じる。繊維シート１３は、繊維シート１２と同様の方法で製造することができる。本実施態様では、湿式抄紙法によって得られ且つ脱水手段（図示せず）によって余剰の水が脱水された、湿潤状態のシート１３を、走行中のシート１２における吸水性ポリマー１１が散布面上に供給することで、両シート１２，１３の積層体を形成している。
【００９５】
次いで、乾燥手段７１によって、繊維シート１２，１３の積層体を乾燥し、一体化させる。前記積層体を乾燥することによって、繊維シート１２，１３の構成繊維どうしが絡み合い、更には、水素結合や、前記熱溶融性接着繊維を用いた場合には熱融着の作用も加わり、シート１２，１３が一体化すると共に、前記バインダーの接着力が発現し、その接着力によって吸水性ポリマー１１が繊維シート１２，１３（シートの構成繊維）に接着する。このとき、吸水性ポリマー１１は、繊維シート１２，１３に担持されている状態、即ち、シート１２，１３の構成繊維によって形成される空間内に入り込み、繊維シート１２，１３に対して外部から応力が加わっても吸水性ポリマー１１の極端な移動や脱落が起こりにくい状態となっている。尚、前記バインダーの接着力は、繊維シート１２，１３の一体化にも寄与すると考えられる。
【００９６】
繊維シート１２，１３の積層体を乾燥する際の乾燥温度は、繊維シートの組成等にもよるが、好ましくは１００〜１８０℃、更に好ましくは１２０〜１６０℃である。乾燥手段７１としては特に制限はなく、例えばヤンキードライヤーやエアースルードライヤー等を用いることができる。以上のようにして吸収体１０が得られる。
【００９７】
また、本発明の吸収体、特に前述した吸収体３０（図２参照）は、次のようにして製造することもできる。吸収体３０の製造方法（以下、第２製造方法ともいう）は、繊維シート３２としての紙３２の一面上に、別の繊維シート３１としてのパルプ積繊体３１を配置し、パルプ積繊体３１の上に、水と、吸水性ポリマー１１及び前記バインダーの混合物とを、この順で又はこれとは逆の順で散布した後、パルプ積繊体３１における該混合物の散布面に、繊維シートとしての紙３２を重ね合わせる工程を含んでいる。この工程では、吸水性ポリマー及びバインダーを混合して散布することで、吸水性ポリマーとバインダーとを同時に散布している。
【００９８】
前記第２製造方法において、紙３２は、パルプ積繊体３１よりも大きな寸法を有しており、パルプ積繊体３１の全体を被覆可能である。パルプ積繊体３１上に散布される前記混合物は、吸水性ポリマーとバインダーとを混合して得られるもので、例えば、バインダーを水などの溶媒に溶解又は分散させてバインダー液を調製し、該バインダー液と吸水性ポリマーとを混合することにより得られる。パルプ積繊体３１の上に散布する順番は、水、前記混合物の順でも良く、あるいは前記混合物、水の順でも構わない。水の散布量は、水及び前記混合物を散布後のパルプ積繊体３１の含水量が０．５〜１０質量％、特に１〜８質量％、更には１．５〜５質量％となるように調整することが好ましい。パルプ積繊体３１における水と前記混合物との散布箇所は同じとし、前記混合物の散布パターンは、前記第１製造方法における吸水性ポリマー１１の散布パターンと同じにすることができる。
【００９９】
前記第２製造方法において、パルプ積繊体３１の上に水及び前記混合物を散布した後、紙３２におけるパルプ積繊体３１からの延出部をパルプ積繊体３１の側面に沿って巻き上げ、更に、パルプ積繊体３１の上面（前記混合物の散布面）を該延出部で被覆する。こうして、パルプ積繊体３１の全体を紙３２で被覆した後、必要に応じ、プレス加工によりパルプ積繊体３１及び紙３２全体を圧縮する。以上のようにして吸収体３０が得られる。
【０１００】
次に、本発明の吸収性物品を、その好ましい一実施形態である生理用ナプキンに基づき図面を参照して説明する。後述する本発明の吸収性物品の説明においては、前記実施形態と同様の構成部分は同一の符号を付して説明を省略する。特に説明しない構成部分は、前記実施形態の説明が適宜適用される。図４は、本実施形態の生理用ナプキンの斜視図、図５は、図４のＸ−Ｘ線断面を模式的に示す断面図である。本実施形態のナプキン２０は、前記吸収体１０（図１参照）を含んで構成されている。
【０１０１】
ナプキン２０は、図４に示すように一方向に長い形状をしており、液透過性の表面層としての表面シート２１、液不透過性の裏面層としての裏面シート２２、及び両シート２１，２２間に介在配置された液保持性の吸収体１０を具備している。吸収体１０は、一方向に長い形状をしており、その長手方向をナプキン２０の長手方向に一致させて、ナプキン幅方向の中央部に配されている。
【０１０２】
吸収体１０は、その略全体が被覆シート（図示せず）で被覆されていても良い。吸収体の略全体が被覆シートで被覆されていると、吸収体の形状安定性の向上及び吸水性ポリマーの脱落防止に特に有効である。該被覆シートとしては、例えば親水性の繊維シート、穿孔フィルム等が用いられ、この親水性の繊維シートとしては、例えばティッシュペーパー等の紙や各種不織布（スパンボンド不織布、スパンボンド−メルトブローン−スパンボンド不織布、スパンボンド−メルトブローン−メルトブローン−スパンボンド不織布、アクリルやレーヨンなどの親水性繊維を含むスパンレース不織布等）を用いることができる。
【０１０３】
図５に示すように、表面シート２１は、吸収体１０の肌当接面（上面）の全域を被覆し、裏面シート２２は、吸収体１０の非肌当接面の全域を被覆している。表面シート２１及び裏面シート２２には、吸収体１０の周縁部から外方に延出した部分において、エンドシールが施されており、エンドシール部２６が形成されている。裏面シート２２の非肌当接面上には粘着剤が塗布されて、ナプキン１をショーツ等に固定するための固定部（図示せず）が形成されている。表面シート２１は、従来公知のものと同様の材料から構成することができ、例えば親水性の不織布や開孔フィルム等が用いられる。裏面シート２２は、例えば液不透過性のフィルムシートから構成されており、この液不透過性のフィルムシートは水蒸気透過性を有していてもよい。
【０１０４】
尚、本明細書において、肌当接面は、吸収性物品又はその構成部材における、吸収性物品の着用時に着用者の肌側に向けられる面であり、非肌当接面は、吸収性物品又はその構成部材における、吸収性物品の着用時に着用者の肌側とは反対側に向けられる面である。また、長手方向は、吸収性物品又はその構成部材の長辺方向に沿う方向であり、幅方向は、該長手方向と直交する方向である。
【０１０５】
ナプキン２０の肌当接面側（表面シート２１側）には、その長手方向左右両側部に、ナプキン２０の長手方向へ延びる防漏溝２５，２５がそれぞれ形成されている。各防漏溝２５は、表面シート２１と吸収体１０とが、表面シート２１側からエンボス等の圧搾手段によって圧密化及び一体化されて形成されている。各防漏溝２５は、ナプキン２０を幅方向に二分する仮想直線（図示せず）を挟んで略対称な形状になっている。各防漏溝２５は、それらの前後端が互いに連結しており、これによって全体として閉じた形状をなしている。防漏溝２５，２５が形成されていることにより、ナプキン幅方向外方に流れる体液等が堰き止られ、ナプキン２０の側部からの漏れ（横漏れ）が効果的に防止されると共に、洗浄時におけるナプキン２０の分解を抑えることができるため、洗浄操作がおこないやすく、血液の洗い流しが容易に行えるようになる。更に、防漏溝２５，２５が吸収体１０の下部付近まで達していることが、洗浄時、吸収体全体に水がいきわたりやすく、且つ、吸収体が偏って血液が残留するのを防止するため好ましい。
【０１０６】
ナプキン２０の周縁部には、吸収体１０の外方に離間した位置にエンドシール部２６が形成されている。本実施形態におけるエンドシール部２６は、表面シート２１と裏面シート２２を一体化して形成されている。より具体的には、本実施形態においては、表面シート２１、裏面シート２２は、吸収体１０の周縁部から延出しており、その延出部分において互いに熱エンボス処理により接合されてエンドシール部２６が形成されている。エンドシール部２６は、ナプキン１の洗浄時（湿潤時）に吸収体１０を構成する吸水性材料が流れ出すことを防止する効果がある。エンドシール部２６には、吸収体１０に用いられる水による膨潤等がおこる材料が配置されていないことが、洗浄時にエンドシール部の構成材料である各シート材料の分離をおこさない観点から好ましい。また、エンドシール部２６は、シート材料の所定部位にホットメルト等の接着剤を配して熱エンボス処理によって形成されることが、シール部の柔軟性及び湿潤時のシール強度を向上・安定化させる観点からより好ましい。
【０１０７】
本実施形態のナプキン２０は、通常のこの種の生理用ナプキンと同様に下着に装着して使用する。ナプキン２０は、前記吸収体１０を含んでいるため、実用上十分な吸収性能を有していながらも、水洗いが容易であり、付着した血液を水で洗い流すことが容易である。このため、使用後のナプキンを水で洗浄してから廃棄する習慣がある人々にとって好適に使用できる。またナプキン２０は、厚みを薄く設計することが可能であり、嵩張らず、携帯性も装着感も優れたものとすることができる。更にナプキン２０は、吸収体１０を構成するシート１２，１３間の剥離強度が実用上十分なものであるため、製品加工時あるいは使用時に起こり得る、シート１２，１３のずれやそれに起因する吸収体１０の破壊等の不都合を未然に防止することができる。
【０１０８】
尚、ナプキン２０は、吸収体として、吸収体１０に代えて、吸収体３０（図２参照）を備えていても良い。その場合、吸収体３０は、繊維シート３１（パルプ積繊体）における吸水性ポリマー１１の散布面側（吸水性ポリマーが相対的に多く存在している側）が、ナプキン２０の非肌当接面側（裏面シート２２側）を向くように、配置されることが好ましい。
【０１０９】
以上、本発明をその好ましい実施形態に基づき説明したが、本発明は前記実施形態に制限されない。例えば、本発明の吸収性物品は、前記実施形態が具備していた防漏溝２５、粘着部（図示せず）、ウイング部、後部フラップ部等を具備していなくても良い。ウイング部及び後部フラップ部は、何れも吸収体１０の長手方向両側縁それぞれからナプキン外方に延出する部分であり、通常、ウイング部はナプキン着用者の排泄部に対向配置される排泄部対向部に位置し、後部フラップ部は該ウイング部よりもナプキン長手方向の後方に位置する。
【０１１０】
また、吸収体１０（図１参照）は、ＪＩＳ  Ｋ  ７２２３に準拠した遠心保持量が２０ｇ／ｇ以下の吸水性ポリマーを挟持する、２枚の繊維シート１２，１３の積層体を１つ有するものであったが、本発明の吸収体には、このような２枚のシートの積層体を複数有している形態も含まれる。
【０１１１】
また、吸収体３０（図２参照）は、パルプ積繊体からなる繊維シート３１の全体が、１枚の紙からなる繊維シート３２で被覆された構成を有していたが、斯かる構成に代えて、パルプ積繊体からなる繊維シート３１の上下面がそれぞれ、紙からなる別の繊維シート３２で被覆された構成でも良く、その場合、吸収体３０は、繊維シート３２を２枚含んでいる。
【０１１２】
また、前記第１製造方法においては、湿潤状態のシート１２の一面１２ａ上に吸水性ポリマー１１を散布し、吸水性ポリマー１１の散布面に水溶性バインダー１４を付与していたが、本発明の吸収体の製造方法においては、吸水性ポリマー及びバインダーのシートへの付与順序は特に制限されず、バインダー、吸水性ポリマーの順に付与しても良く、あるいは吸水性ポリマー及びバインダーを同時に付与しても良い。両者を同時に付与する場合には、前述したように、予め吸水性ポリマーとバインダーとを混合しておき、その混合物をそのままあるいは乾燥して付与しても良い。
【０１１３】
また本発明の吸収体が適用可能な吸収性物品、あるいは本発明の吸収性物品は、生理用ナプキンに制限されず、使い捨ておむつ、失禁パッド、尿取りパッド、ペット用おむつ、ペット用シーツ等にも適用できる。また、本発明の技術は、粘着性の低い吸水性ポリマーにも適用でき、その場合は吸水性ポリマーの遠心保持量によらず、本発明による効果が得られる。
【実施例】
【０１１４】
以下、本発明を実施例により更に具体的に説明するが、本発明は斯かる実施例に限定されるものではない。尚、特に断らない限り、「％」は「質量％」を意味する。
【０１１５】
以下に、本実施例で使用した吸水性ポリマーの合成方法を説明する。該合成方法は、吸水性ポリマーを重合する工程（重合工程）と、得られた吸水性ポリマーに架橋処理を施す工程（架橋工程）と、架橋処理された吸水性ポリマーを中和する工程（中和工程）とからなる。
【０１１６】
〔合成例１（吸水性ポリマーＩの製造）〕
Ｉ―１．重合工程
攪拌機、還流冷却管、モノマー滴下口、窒素ガス導入管、温度計を取り付けたSUS304製５Ｌ反応容器（アンカー翼使用）に分散剤としてポリオキシアルキレンエーテルリン酸エステル０．１％（対アクリル酸質量、有効成分量）を仕込み、ノルマルヘプタン１５００ｍｌを加えた。窒素ガスの雰囲気下に攪拌を行いながら内温９０℃まで昇温した。一方、２Ｌ三つ口フラスコ中に、８０％アクリル酸（東亞合成製、act.80.6%）とイオン交換水、４８％苛性ソーダ水溶液（旭硝子製、act.49.7%）から、モノマー水溶液としてのアクリル酸ナトリウム（72%中和品、濃度約４７％）１０５０ｇを得た。このモノマー水溶液に、N−アシル化グルタミン酸ソーダ（味の素製、商品名アミソフトPS-11）０．２５ｇをイオン交換水４．４ｇに溶解させたものを添加した後、５５０ｇ（以下、モノマー水溶液Ａという）、２５０ｇ（以下、モノマー水溶液Ｂという）、２５０ｇ（以下、モノマー水溶液Ｃという）に三分割した。
【０１１７】
次いで、２，２'−アゾビス（２−アミジノプロパン）ジヒドロクロリド（和光純薬工業製、商品名V-50）０．０５ｇ、ポリエチレングリコール（花王製、K-PEG6000 LA）０．５ｇ、クエン酸アンモニウム鉄(III)（関東化学製）水溶液４ｇ、イオン交換水１０ｇを
混合溶解し、開始剤（Ａ）溶液を調製した。また、過硫酸ナトリウム（和光純薬工業製）０．６ｇをイオン交換水１０ｇに溶解し、開始剤（Ｂ）溶液を調製した。さらに、クエン酸チタン水溶液（50%クエン酸と硫酸チタニル水溶液を20/27の質量比で混合）を調製した。
【０１１８】
モノマー水溶液Ａに、開始剤（Ａ）溶液１２ｇを加えてモノマーＡを調製し、モノマー水溶液Ｂに、開始剤（Ｂ）溶液５ｇを加えてモノマーＢを調製し、モノマー水溶液Ｃに、開始剤（Ｂ）溶液５ｇと前記クエン酸チタン水溶液２ｇを加えてモノマーＣを調製した。
【０１１９】
前述の５Ｌ反応容器内に、モノマー滴下口からマイクロチューブポンプを用いて、５分以上静置したモノマーＡ、モノマーＢ、モノマーＣの順で６０分かけて滴下し重合した。モノマー滴下終了後、脱水管を用いて共沸脱水を行い、吸水性ポリマー（ハイドロゲル）の含水率を調整した後、架橋剤としてエチレングリコールジグリシジルエーテル（ナガセケムテックス製, 商品名デナコールEX-810）０．４ｇをイオン交換水１０ｇに溶解したものを添加した。その後、６０％1−ヒドロキシエチリデン−1，1'−ジホスホン酸水溶液（ローディア製、商品名ブリクエストADPA-60A）１．６ｇを添加した。冷却後、ノルマルヘプタンを除去し、乾燥させることにより吸水性ポリマーを得た。
【０１２０】
Ｉ―２．架橋工程
前記重合工程に用いたものと同様の反応容器（アンカー翼使用）に、該重合工程で得られた吸水性ポリマー５００ｇを仕込み、分散剤としてショ糖脂肪酸エステル（三菱化学フーズ製、商品名リョートーシュガーエステルS-770）２％（対吸水性ポリマー質量、有効成分量）を仕込み、シクロヘキサン１６００ｍｌを加えた。窒素雰囲気下、攪拌しながら、７５℃まで昇温した。その後、滴下口から滴下ロートを用いて、イオン交換水３００ｇを滴下し、続いて、イオン交換水１０ｇに、架橋剤としてエチレングリコールジグリシジルエーテル（ナガセケムテックス製、商品名デナコールEX-810）１５ｇを溶解したものを添加し、１．５時間還流させた。
【０１２１】
Ｉ―３．中和工程
引き続き、市販の水酸化ナトリム３０ｇをイオン交換水５００ｇに溶解した溶液を１時間かけて滴下した。２時間かけて６００ｇ脱水した後、冷却し、シクロヘキサンを除去し、乾燥させることにより、吸水性ポリマーＩを得た。
【０１２２】
〔合成例２（吸水性ポリマーＩＩの製造）〕
合成例１において、架橋工程における架橋剤の使用量を１５ｇから０．２５ｇに変更した以外は合成例１と同様にして、吸水性ポリマーＩＩを得た。
【０１２３】
〔合成例３（吸水性ポリマーＩＩＩの製造）〕
ＩＩＩ−１．重合工程
撹拌機、還流冷却管、モノマー滴下口、窒素ガス導入管、温度計を取り付けたＳＵＳ３０４製５Ｌ反応容器（アンカー翼使用）に分散剤として花王（株）エマール２０Ｃ〔ポリオキシエチレン（ＥＯ平均付加モル数３）アルキル（Ｃ１２）エーテル硫酸エステルＮａ〕０．１５％（対アクリル酸質量）を仕込み、重合溶媒シクロヘキサン１６００ｍｌを加えた。窒素ガスの雰囲気下に攪拌を行いながら内温７６℃まで昇温した。一方、２Ｌ三つ口フラスコ中に、８０％アクリル酸（東亞合成製、act.80.6%）とイオン交換水、４８％苛性ソーダ水溶液（旭硝子製、act.49.7%）から、モノマー水溶液としてのアクリル酸ナトリウム（76%中和品、濃度約４８%）１１００ｇを得た。このモノマー水溶液に、Ｎ−アシル化グルタミン酸ソーダ（味の素ヘルシーサプライ（株）製、商品名  アミソフトＧＳ−１１Ｆ）０．１７５ｇをイオン交換水３．１５ｇに溶解させたものを添加し、暫く撹拌した後、２７５ｇ（以下、モノマー水溶液Ｄという）、２７５ｇ（以下、モノマー水溶液Ｅという）、５５０ｇ（以下、モノマー水溶液Ｆという）に三分割した。
【０１２４】
次いで、２，２'−アゾビス（２−アミジノプロパン）ジヒドロクロリド（和光純薬工業製、商品名V-50）０．２０ｇ、ポリエチレングリコール（花王製、ＰＥＧ６０００）０．２０ｇ、クエン酸アンモニウム鉄(III)（関東化学製）水溶液４ｇ、イオン交換水１０ｇを混合溶解し、開始剤（Ｃ）溶液を調製した。また、過硫酸ナトリウム（和光純薬工業製）０．４９ｇをイオン交換水１０ｇに溶解し、開始剤（Ｄ）溶液を調製した。さらに、クエン酸チタン水溶液（50%クエン酸と硫酸チタニル水溶液を20/27の質量比で混合）を調製した。
【０１２５】
モノマー水溶液Ｄに、開始剤（Ｃ）溶液７．２ｇを加えてモノマーＤを調製し、モノマー水溶液Ｅに、開始剤（Ｃ）溶液７．２ｇと前記クエン酸チタン水溶液１．５ｇを加えてモノマーＥを調製し、モノマー水溶液Ｆに、開始剤（Ｄ）溶液１０．５ｇと前記クエン酸チタン水溶液３ｇを加えてモノマーＦを調製した。
【０１２６】
前述の５Ｌ反応容器の内温が７７℃であることを確認した後、モノマー滴下口からマイクロチューブポンプを用いて、モノマーＤを１５分かけて滴下し重合した。引き続き、モノマーＥを１５分かけて滴下し重合した。さらに引き続き、モノマーＦを３０分かけて滴下し重合した。重合終了後、脱水管を用いて共沸脱水を行い、吸水性ポリマー（ハイドロゲル）の含水率を調整した後、架橋剤としてエチレングリコールジグリシジルエーテル(ナガセケムテックス製, 商品名デナコールEX-810)０．２５ｇをイオン交換水１０ｇに溶解したものを添加した。その後、更に共沸脱水を行い、冷却後、シクロヘキサンを除去し、乾燥させることにより吸水性ポリマーを得た。
【０１２７】
ＩＩＩ―２．架橋工程
シグマ型撹拌翼を２本有するジャケット付き１Ｌニーダーに、前記重合工程で得られた吸水性ポリマー５００ｇを仕込み、分散剤としてショ糖脂肪酸エステル（三菱化学フーズ製、商品名リョートーシュガーエステルS-770）０．１％（対吸水性ポリマー質量、有効成分量）を仕込み、窒素雰囲気下、攪拌しながら、８０℃まで昇温した。続いて、イオン交換水２５０ｇに、架橋剤としてエチレングリコールジグリシジルエーテル（ナガセケムテックス製、商品名デナコールEX-810）１２．５ｇを溶解したものを添加し、２時間撹拌させた。その後、乾燥し、吸水性ポリマーＩＩＩを得た。
【０１２８】
〔合成例４（吸水性ポリマーＩＶの製造）〕
前記吸水性ポリマーＩＩＩの表面に、アニオン性の水溶性バインダーを付着させた。即ち、シグマ型撹拌翼を２本有するジャケット付き１Ｌニーダーに、前記吸水性ポリマーＩＩＩを４００ｇ仕込み、窒素雰囲気下、攪拌した。続いて、アニオン性の水溶性バインダーとしてのポリアクリル酸塩（ＭＴアクアポリマー製Ａ１９０、重合平均分子量７００万、カルボキシル基の中和度は不明）の５質量％水溶液４００ｇを１時間かけて滴下した。こうして、バインダー処理された吸水性ポリマーＩＩＩを乾燥し、吸水性ポリマーＩＶを得た。
【０１２９】
〔合成例５（吸水性ポリマーＶの製造）〕
Ｖ−１．重合工程
攪拌機、還流冷却管、モノマー滴下口、窒素ガス導入管、温度計を取り付けたSUS304製５Ｌ反応容器(アンカー翼使用)に分散剤としてポリオキシアルキレンエーテルリン酸エステル０．１％（対アクリル酸質量、有効成分量）を仕込み、ノルマルヘプタン１５００ｍｌを加えた。窒素ガスの雰囲気下に攪拌を行いながら９０℃まで昇温した。一方、２Ｌ三つ口フラスコ中に、８０％アクリル酸（東亞合成製、act.80.6%）とイオン交換水、４８％苛性ソーダ水溶液（旭硝子製、act.49.7%）から、モノマー水溶液としてのアクリル酸ナトリウム（72%中和品、濃度約４７％）１０００ｇを得た。このモノマー水溶液に、N−アシル化グルタミン酸ソーダ（味の素製、商品名アミソフトPS-11）０．２５ｇをイオン交換水４．４ｇに溶解させたものを添加した後、５００ｇ（以下、モノマー水溶液Ｇという）、５００ｇ（以下、モノマー水溶液Ｈという）に二分割した。
【０１３０】
モノマー水溶液Ｇに、前記吸水性ポリマーＩの製造で用いた開始剤（Ａ）溶液を加えてモノマーＧを調製し、モノマー水溶液Ｈに、前記吸水性ポリマーＩの製造で用いた開始剤（Ｂ）溶液を加えてモノマーＨを調製した。
【０１３１】
前述の５Ｌ反応容器内に、モノマー滴下口からマイクロチューブポンプを用いて、５分以上静置したモノマーＧ、モノマーＨの順で６０分かけて滴下し重合した。モノマー滴下終了後、脱水管を用いて共沸脱水を行い、吸水性ポリマー（ハイドロゲル）の含水率を７０％に調整した後、架橋剤としてエチレングリコールジグリシジルエーテル（ナガセケムテックス製, 商品名デナコールEX-810）を１０００ｍｇ／ｋｇ（対アクリル酸質量）をイオン交換水１０ｇに溶解したものを添加し、含水率約１０％まで水を除去し、吸水性ポリマーを得た。
【０１３２】
Ｖ−２．架橋工程
窒素雰囲気下、前述の吸水性ポリマー１００質量部（固形分換算）、ノルマルヘプタン２００質量部を攪拌しながら８０〜９０℃に保ち、その後、イオン交換水６０質量部に、架橋剤としてエチレングリコールジグリシジルエーテル（ナガセケムテックス製、商品名デナコールEX-810）３質量部を溶解したものを滴下し、２時間還流させた。
【０１３３】
Ｖ−３．中和工程
引き続き、水酸化ナトリム６質量部をイオン交換水１００質量部に溶解したものを滴下した。その後、共沸脱水により吸水性ポリマー（ハイドロゲル）の含水率３５±５％に調整した。
【０１３４】
Ｖ−４．バインダー処理工程
続いて、アニオン性の水溶性バインダーとしてのマレイン酸―アクリル酸塩共重合体のナトリウム塩（ＢＡＳＦ製ソカランＣＰ５、重量平均分子量７万、カルボキシル基の中和度は不明）の５質量％水溶液１００質量部を滴下した。含水率３５±５％まで脱水後、ノルマルヘプタンを除去、乾燥し、吸水性ポリマーＶを得た。
【０１３５】
〔合成例６（吸水性ポリマーＶＩの製造）〕
合成例５において、アニオン性の水溶性バインダーとして、下記合成法により調製したポリアクリル酸のナトリウム塩Ａ（重量平均分子量２５万、カルボキシル基の中和度１００モル％）の５質量％水溶液１００質量部を用いた以外は合成例５と同様にして、吸水性ポリマーＶＩを得た。
【０１３６】
ポリアクリル酸のナトリウム塩Ａの合成法：撹拌中のイオン交換水にポリアクリル酸（和光純薬工業製、重量平均分子量２５万）を添加し、水懸濁液とした。ポリアクリル酸中のカルボキシル基の中和度が１００モル％となるよう、５Ｎの水酸化ナトリウム水溶液を滴下し、ポリアクリル酸のナトリウム塩Ａの５質量％水溶液を得た。
【０１３７】
〔合成例７（吸水性ポリマーＶＩＩの製造）〕
合成例５において、アニオン性の水溶性バインダーとして、下記合成法により調製したポリアクリル酸のナトリウム塩Ｂ（重量平均分子量１万、カルボキシル基の中和度９６モル％）の１５質量％水溶液１００質量部を用いた以外は合成例５と同様にして、吸水性ポリマーＶＩＩを得た。
【０１３８】
ポリアクリル酸のナトリウム塩Ｂの合成法：２Ｌの４ツ口セパラブルフラスコにイオン交換水２２５ｇを仕込み、７０℃のバスに付け昇温し、８０％アクリル酸水溶液４５０ｇ、過硫酸ナトリウム１２ｇをイオン交換水９０ｇに溶解させた過硫酸ナトリウム水溶液、及び亜硫酸水素ナトリウム２６gをイオン交換水７８gに溶解させた亜硫酸水素ナトリウム水溶液をそれぞれ４時間滴下し重合を行った。室温にて反応液を冷却後、４８％水酸化ナトリウム水溶液３９５ｇにより中和を行った。続いて３５％過酸化水素水２２ｇ投入し３時間混合させた後、反応液中に残存している過酸化水素量の１．０５倍モル当量の亜硫酸水素ナトリウムを添加してポリアクリル酸ナトリウム水溶液を得、さらにこのポリアクリル酸ナトリウム水溶液に対して１質量％（重合体１００質量部に対して還元剤２．４質量部）の亜硫酸水素ナトリウムを存在するように添加した。その後、固形分濃度が４０％になるように調製した。こうして得られた９６モル％中和のポリアクリル酸のナトリウム塩Ｂの重量平均分子量は1万であった。
【０１３９】
〔吸水性ポリマーの評価〕
前記各合成例で得られた吸水性ポリマーＩ〜ＶＩＩについて、各種特性（遠心保持量、中和度）を評価した。その結果を下記表１に示す。吸水性ポリマーの遠心保持量の測定は前記方法に従い、吸水性ポリマーの中和度の測定は下記方法に従った。尚、吸水性ポリマーの特性評価には、製造した吸水性ポリマーを分級したものを用いた。
【０１４０】
＜吸水性ポリマーの中和度の測定方法＞
初めに、吸水性ポリマーの主鎖ポリマーの中和滴定曲線を作成する。例えば、吸水性ポリマーがアクリル酸架橋重合体である場合、該吸水性ポリマーの主鎖ポリマーはポリアクリル酸である。以下に、吸水性ポリマーがアクリル酸架橋重合体である場合を例にとって説明する。ポリアクリル酸（和光純薬工業、平均分子量２５万）のイオン交換水溶液に対して、水酸化ナトリウム溶液を適宜滴下し、ｐＨメーターを用いて該溶液のｐＨを測定した。この時、ポリアクリル酸の分子量と添加した水酸化ナトリウムのモル数とから中和度を算出し、横軸に中和度、縦軸にｐＨをプロットし、中和滴定曲線を描いた。中和度は５０〜１００％の範囲で行った。ｐＨメーターには、堀場ｐＨイオンメーターＤ５３、電極型式６５８３を用いた。次に、吸水性ポリマー０．１ｇをイオン交換水２０ｍｌ中に投入し、１０分攪拌後にこの攪拌した溶媒のｐＨを測定し、得られたｐＨの値から、前記中和滴定曲線を用いて目的とする中和度を算出した。
【０１４１】
尚、吸水性ポリマーの中和度の測定に関し、前記方法に代えて、吸水性ポリマー中のナトリウム量を元素分析により定量し、前述した、バインダーの中和度の測定で使用する理論構造式（１）（アクリル酸系のポリマーに適用される理論構造式）に基づいて目的とする中和度を算出しても良い。また、前記方法に代えて、ＪＩＳ  Ｋ０１１３−１９９７に準拠する方法によって測定した値から、目的とする中和度を算出しても良い。ＪＩＳ  Ｋ０１１３−１９９７に準拠する方法は、０．１規定水酸化カリウム水溶液を滴定液として使用して電位差滴定を行い、変曲点法によって終点を決定する方法である。また、アクリル酸を中和後、重合して吸水性ポリマーを得る場合、アクリル酸の中和度（中和後のアクリル酸塩のモル数÷中和前のアクリル酸のモル数）から決定できる。
【０１４２】
【表１】
0005839534.tif 000003
【０１４３】
〔実施例１〕
前記第２製造方法に従って、図２に示す吸収体３０と同様の構成の吸収体を製造した。即ち、繊維シートとしての坪量１６ｇ／ｍ2の紙（ティッシュペーパー、幅１７ｃｍ、長さ３０ｃｍ）に、公知の乾式法により別途製造した、繊維シートとしてのパルプ積繊体（坪量２００ｇ／ｍ2、幅７ｃｍ、長さ３０ｃｍ）を配置した。このティッシュペーパーは、繊維ウェブよりも寸法が大きく、また、架橋処理が施されていないパルプ繊維で構成されている。次いで、パルプ積繊体上の一部（長手方向に１９ｃｍ、幅方向に５．５ｃｍの範囲）にイオン交換水を０．１ｇ散布した後、該パルプ積繊体における該イオン交換水が散布された部分に、合成例１の吸水性ポリマーＩとバインダーとの混合物を均一に散布した。この混合物は、合成例１の吸水性ポリマーＩを０．５ｇと、アニオン性の水溶性バインダーとしてのアクリルアミド−アクリル酸塩共重合体（ＭＴアクアポリマー製Ａ１５０、重量平均分子量１５００万、カルボキシル基の中和度は不明）の５質量％水溶液０．５ｇとを混合し、その混合物を乾燥して調製されたものであり、吸水性ポリマーＩの表面にアニオン性の水溶性バインダーが付着している。次いで、前記ティッシュペーパーで前記パルプ積繊体の全体を被覆した後、厚みが２ｍｍとなるようにプレス加工を行った。更に、前記パルプ積繊体の長手方向前後両端部を曲線状にカットして、長手方向の長さ１９ｃｍの吸収体とした。
【０１４４】
得られた吸収体の非肌当接面側（繊維シート３１における吸水性ポリマーの散布面側）に接着剤を塗布し、該接着剤を介して該吸収体の非肌当接面上に裏面シートを固定した。次いで、該吸収体の肌当接面の全面を表面シートで覆い、更に、該表面シートの肌当接面側に対して常法に従ってエンボス処理を施し、防漏溝を形成し、ナプキン前駆体を得た。こうして得られたナプキン前駆体の非肌当接面（裏面シートの外面）の所定箇所に粘着剤を塗布して粘着部を形成し、更に、表裏面シートそれぞれにおける吸収体の周縁部からの延出部分において常法に従ってエンドシールを施し、ナプキンを得た。このナプキンにおいて、表面シートとして、エアスルー不織布（花王（株）製ロリエソフトケアに使用の開孔シート）を使用し、裏面シートとして、厚み２５μｍのポリエチレン製フィルムを使用した。当該ナプキンは、概ね図４に示した構造である。こうして得られたナプキンを実施例１のサンプルとした。
【０１４５】
〔実施例２〕
実施例１において、吸水性ポリマーＩとバインダーとの混合物の調製において、アクリルアミド−アクリル酸塩共重合体の５質量％水溶液０．５ｇに代えて、アニオン性の水溶性バインダーとしてのポリアクリル酸塩（ＭＴアクアポリマー製Ａ１９０、重量平均分子量７００万、カルボキシル基の中和度は不明）の５質量％水溶液０．５ｇを用いた以外は実施例１と同様にしてナプキンを製造し、実施例２のサンプルとした。
【０１４６】
〔実施例３〕
実施例１において、吸水性ポリマーＩとバインダーとの混合物の調製において、アクリルアミド−アクリル酸塩共重合体の５質量％水溶液０．５ｇに代えて、ノニオン性の水溶性バインダーとしてのポリビニルピロリドン（日本触媒製Ｋ９０、重量平均分子量１２０万）の５質量％水溶液０．５ｇを用いた以外は実施例１と同様にしてナプキンを製造し、実施例３のサンプルとした。
【０１４７】
〔実施例４〕
実施例１において、吸水性ポリマーＩとバインダーとの混合物の調整において、アクリルアミド−アクリル酸塩共重合体の５質量％水溶液０．５ｇに代えて、アクリルアミド−アクリル酸塩共重合体の３質量％水溶液０．５ｇを用いた以外は実施例１と同様にしてナプキンを製造し、実施例４のサンプルとした。
【０１４８】
〔実施例５〕
実施例１において、吸水性ポリマーＩとバインダーとの混合物に代えて、合成例４の吸水性ポリマーＩＶを用いた。それ以外は実施例１と同様にしてナプキンを製造し、実施例５のサンプルとした。
【０１４９】
〔実施例６〕
実施例１において、吸収体を以下のものに置換し、ナプキンの厚み（７ｇ／ｃｍ2荷重下における厚み）を３．５ｍｍとした以外は実施例１と同様にしてナプキンを作製し、これを実施例６のサンプルとした。
【０１５０】
（実施例６の吸収体）
ホットメルト接着剤（東洋ペトロライト製Ｐ−６１８Ｂ）が塗布量５ｇ／ｍ2で塗布された坪量１６ｇ／ｍ2のティッシュペーパー（上側繊維シート）の該接着剤の塗布面上に、別途作製したパルプ繊維の繊維ウエブ（坪量２００ｇ／ｍ2、幅７ｃｍ、長さ１７ｃｍ）を載置した。このティッシュペーパーは、繊維ウエブよりも寸法が大きい。次いで、繊維ウエブの上から少量のイオン交換水を霧吹きで均一散布し、引き続き、合成例５の吸水性ポリマーＶ  ０．５ｇを該繊維ウエブ全体に均一に散布した。更に、繊維ウエブの吸水性ポリマー散布面に、接着剤が塗布されていない坪量１６ｇ／ｍ2のティッシュペーパー（下側繊維シート）を重ね、前記上側繊維シートにおける該繊維ウエブからの延出部分を該下側繊維シートの上面に巻き上げた後、該繊維ウエブの上下を反転させて、吸収体の略全体がティッシュペーパー（繊維シート）で被覆されてなる平面視において矩形の吸収体を得た。実施例６のナプキンの断面模式図（図５相当図）を図６に示す。図６中、符号２０Ａは生理用ナプキン、符号２１は表面シート、符号２２は裏面シート、符号２５は防漏溝、符号３０Ａは吸収体、符号１１は吸水性ポリマー、符号３１は繊維ウエブ（相対的に厚みの大きい繊維シート）、符号３２ａは上側繊維シート（相対的に厚みの小さい繊維シート）、符号３２ｂは下側繊維シート（相対的に厚みの小さい繊維シート）である。
【０１５１】
〔実施例７〕
実施例６において、吸水性ポリマーＶの代わりに、合成例６の吸水性ポリマーＶＩを用いた。それ以外は実施例６と同様にしてナプキンを製造し、実施例７のサンプルとした。
【０１５２】
〔実施例８〕
実施例６において、吸水性ポリマーＶの代わりに、合成例７の吸水性ポリマーＶＩＩを用いた。それ以外は実施例６と同様にしてナプキンを製造し、実施例８のサンプルとした。
【０１５３】
〔比較例１〕
吸収体の製造においてバインダーを使用しなかった以外は実施例１と同様にしてナプキンを製造し、比較例１のサンプルとした。
【０１５４】
〔比較例２〕
合成例２の吸水性ポリマーＩＩ（遠心保持量２６ｇ／ｇ）を用いた以外は実施例１と同様にしてナプキンを製造し、比較例２のサンプルとした。
【０１５５】
〔比較例３〕
吸収体の製造においてバインダーを使用しなかった以外は比較例２と同様にしてナプキンを製造し、比較例３のサンプルとした。
【０１５６】
〔比較例４〕
実施例１において、吸水性ポリマーＩとバインダーとの混合物の代わりに、合成例３の吸水性ポリマーＩＩＩを用いた。それ以外は実施例１と同様にしてナプキンを製造し、比較例４のサンプルとした。
【０１５７】
〔吸収性物品（ナプキン）の評価〕
実施例、比較例の各サンプル（生理用ナプキン）について、前記方法により吸収体の剥離強度及び吸水性ポリマーの脱落数をそれぞれ測定した。また、各サンプルの吸収性能の評価として、下記の方法により吸収時間及び液戻り量を測定すると共に、洗浄性（本明細書では、水洗いによる血液由来の赤みの除去しやすさをいう）の評価として、下記の方法により赤色度合いａ*値を測定した。これらの結果を下記表２及び３に示す。
【０１５８】
＜吸収時間の測定方法＞
測定対象の生理用ナプキンを平面状に拡げ、表面シートを上に向けて水平面上に固定した状態で、吸収体の中心部における該表面シート上に、円筒状の注入部の付いたアクリル板をのせ、更にそのアクリル板上に錘をのせ、吸収体の中心部に対して、５ｇ／ｃｍ2の荷重を加える。アクリル板に設けられた注入部は、内径１０ｍｍの円筒状をなし、アクリル板には、長手方向及び幅方向の中心軸に、該円筒状注入部の中心軸線が一致し、該円筒状注入部の内部とアクリル板の表面シート対向面との間を連通する内径１０ｍｍの貫通孔が形成されている。次いで、円筒状注入部の中心軸が吸収体の平面視における中心部と一致するようにアクリル板を配置し、６ｇの血液を、円筒状注入部から注入し、生理用ナプキンに吸収させる。血液がナプキンの表面に到達した時点から６ｇの全量がナプキンに吸収されるまでの時間（秒）を計測し、これを吸収時間とした。この吸収時間の値が小さいほど、吸収速度が速く、高評価となる。
【０１５９】
＜液戻り量の測定方法＞
前記＜吸収時間の測定方法＞において、血液注入時から３分後に、アクリル板と錘を取り除き、ナプキンの肌当接面上（表面シート上）に、７ｃｍ×１５ｃｍで坪量３０ｇ／ｍ2の吸収紙（市販のティッシュペーパー）を１０枚重ねて載置し、該吸収紙の上から６８ｇ／ｃｍ2の荷重を１分間かけた。荷重後、吸収紙１０枚を取り除き、該吸収紙１０枚の重さを測定した。この測定値と、予め求めておいた荷重前の吸収紙１０枚の重さの測定値とから、吸収紙１０枚に吸収された血液の質量（ｇ）を求め、該質量を液戻り量とした。該液戻り量が少ないほど、ナプキンの吸収性能が高く、高評価となる。
【０１６０】
＜赤色度合いａ*値の測定方法＞
下記手順１〜３に従って血液が注入され水洗いされた後の、ナプキンにおける血液によって赤色に染まった赤色部分の赤色度合いａ*値を測定する。下記手順１〜３に従って得られたａ*値は、ナプキンの洗浄性の優劣を評価する尺度となるものであり、ａ*値が小さいほど、赤色部分の赤色の度合いが低く、血液が水洗いによってきれいに洗い流されていることを意味する。
【０１６１】
手順１：生理用ナプキンの表面層側から該生理用ナプキンに血液１２ｇを注入し、２５℃の環境下で３０分間放置後、水温２５℃、硬度５°ｄＨの水で該生理用ナプキンを３分間洗浄し、しかる後、該生理用ナプキンを手で絞り、ナプキン内部に含まれている水を可能な限り絞り出す。
手順２：前記手順１で得られた湿潤状態の生理用ナプキンの表面層側における、血液によって赤色に染まった赤色部分の最も赤みの強い点５箇所について、分光色差計を用いて赤色度合いａ*値を測定する。
手順３：前記手順２で得られた５つの測定値から最大値及び最小値を除いた３つの測定値の平均を、生理用ナプキンの赤色度合いａ*値とする。
【０１６２】
前記手順１〜３において、ナプキンに注入する血液としては馬の血液を用いる。より具体的には、（株）日本バイオテスト研究所製の馬脱繊維血液を用いる。この馬脱繊維血液の粘性は、東機産業（株）製の（Ｂ型）粘度計ＴＶＢ−１０Mによる測定（測定温度２５℃、ロータ  Lアダプタ）で、１５ｍＰａ・Ｓ未満である。
【０１６３】
前記手順１〜３において、ナプキンの洗浄に用いる水としては、電気伝導度１μＳ／ｃｍ以下のイオン交換水に塩化カルシウムと塩化マグネシウムを溶解することにより調製される水で、カルシウムイオンとマグネシウムイオンとの含有比（カルシウムイオン：マグネシウムイオン）が７：３で且つドイツ硬度が５°ｄＨの水を用いる。尚、使用済みの生理用ナプキンを水洗する習慣がある国の一つである、インドネシアの生活用水は、地域によってその硬度が異なるが、前記手順１〜３で用いるドイツ硬度５°ｄＨの水は、少なくともインドネシアの一部で使用されている生活用水と略同じである。
【０１６４】
前記手順１において、血液を注入されたナプキンを洗浄前に３０分間放置する環境は、気温２５℃、湿度６０％とする。ナプキンの洗浄は、手で行ない、「一方の手で１００ｇ程度の水をナプキンにかけ、他方の手で該ナプキンを絞る動作」を１０秒間に３回繰り返す。即ち、１０秒間に行う動作は、「水をかける→ナプキンを絞る→水をかける→ナプキンを絞る→水をかける→ナプキンを絞る」である。従って、前記手順１においてナプキンの３分間洗浄に使用する水の量は、水をかける動作1回で使用する水の量が前述したようにおよそ１００ｇであるので、およそ（１００×３×６×３＝）５４００ｇである。前記式において、１００×３は、１０秒間に使用する水の量、１００×３×６は、１分間に使用する水の量に相当する。ナプキンに水をかけるときはビーカー等を利用し、水をかけている最中はナプキンを絞らないようにする。前記手順１において、ナプキンを３分間洗浄した後で該ナプキンを手で絞るときの圧力、即ち、手の握力は、通常、１０〜１５ｋｇ程度である。
【０１６５】
赤色部分の赤色度合いａ*値を測定する際は、外光が入らないように、測定サンプルと分光色差計とを隙間なく密接させる。分光色差計としては、日本分光製の簡易型分光色差計「ＮＦ３３３」（ペン型検出器）を用いることができる。
【０１６６】
【表２】
0005839534.tif 000004
【０１６７】
【表３】
0005839534.tif 000005
【０１６８】
表２の結果から明らかなように、実施例１〜８のナプキンは何れも、良好な吸収性能を有し、且つ水洗いによって血液の赤みを容易に除去することができ、且つ吸水性ポリマーの脱落数が少なく、吸収体の剥離強度が高い。従って実施例のナプキンは、製品加工時あるいは使用時において、吸収体を構成する繊維シートがずれるおそれが少なく、安定した製造及び使用が可能である。
【０１６９】
これに対し、表３の結果から明らかなように、比較例１及び４のナプキンは、吸収性能は実施例と遜色なく、更に比較例１のナプキンは、洗浄性も実施例と遜色ないものの、主として吸水性ポリマーと繊維シートとの接着を促進させる前記バインダーを用いていないため、吸水性ポリマーの脱落数が多く、吸収体の剥離強度が低い。そのため、比較例１及び４のナプキンは、製品加工時あるいは使用時に不都合が生じるおそれがある。また、比較例２及び３のナプキンは、主としてＪＩＳ  Ｋ  ７２２３に準拠した遠心保持量が２０ｇ／ｇを超える吸水性ポリマーを用いているため、洗浄性に乏しく、水洗いによって血液の赤みを除去することは容易ではない。
【符号の説明】
【０１７０】
１０，３０，３０Ａ  吸収体
１１  吸水性ポリマー
１２，１３，３１，３２，３２ａ，３２ｂ  繊維シート
２０，２０Ａ  生理用ナプキン（吸収性物品）
２１  表面シート
２２  裏面シート
２５  防漏溝
【図１】
0005839534.tif 000006
【図２】
0005839534.tif 000007
【図３】
0005839534.tif 000008
【図４】
0005839534.tif 000009
【図５】
0005839534.tif 000010
【図６】
0005839534.tif 000011